(57)【要約】【課題】本発明は、高密度で薄型であり、製造工程中に確実に固定でき、さらに、ランド電極が傷つく等の不良の発生し難く、高い信頼性の実現を図る。【解決手段】液状樹脂が硬化されてなる絶縁層と、表面が前記絶縁層の表面とほぼ同一平面に位置され、かつ側面が前記絶縁層に被覆されるように前記絶縁層の一方の面内に形成され、外部要素に接続可能に配置された複数のランド電極と、前記絶縁層の他方の面に形成され、複数のバイアにより前記各ランド電極と個別に接続された複数の配線領域と、前期複数の配線領域と接続する、配線上必要とされる層を設けた多層構造と、前記多層構造の最上層の配線領域と個別に接続し、半導体チップに接続可能に配置された複数の接続電極とを備えた半導体装置用基板並びに半導体装置及びそれらの製造方法。【選択図】図１
2004214704.tif 000002
【特許請求の範囲】
【請求項１】
液状樹脂が硬化されてなる絶縁層と、
表面が前記絶縁層の表面とほぼ同一平面に位置され、かつ側面が前記絶縁層に被覆されるように前記絶縁層の一方の面内に形成され、外部要素に接続可能に配置された複数のランド電極と、
前記絶縁層の他方の面に形成され、複数のバイアにより前記各ランド電極と個別に接続された複数の配線領域と、
前期複数の配線領域と接続する、配線上必要とされる層を設けた多層構造と、
前記多層構造の最上層の配線領域と個別に接続し、半導体チップに接続可能に配置された複数の接続電極とを備えたことを特徴とする半導体装置用基板。
【請求項２】
請求項１に記載の半導体装置用基板において、
前記絶縁層及び前記各ランド電極からなる面は、シート状の金属材料にて被覆されていることを特徴とする半導体装置用基板。
【請求項３】
請求項１に記載の半導体装置用基板において、
前記各ランド電極は、少なくとも表面がＮｉ、はんだ、Ａｕ、Ｐｄ、Ｎｉ−Ａｕ合金、あるいはＮｉ−Ｐｄ合金のうちのいずれか１種の材料から形成されたことを特徴とする半導体装置用基板。
【請求項４】
請求項１に記載の半導体装置用基板を用いた半導体装置において、
前記各接続電極に電気的に接続された半導体チップを備え、
少なくとも前記半導体チップとその前記各接続電極への接続部とが樹脂封止されてなることを特徴とする半導体装置。
【請求項５】
請求項１又は請求項３に記載の半導体装置用基板の製造方法において、
シート状の金属材料上に、前記各ランド電極の形成位置とは異なる位置に選択的に液状樹脂が硬化されてなる絶縁層を形成する第１の絶縁層形成工程と、
前記金属材料上でかつ前記絶縁層に囲まれた部分に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記絶縁層の上部に液状樹脂を塗布及び硬化させて絶縁層を形成する第２の絶縁層形成工程と、
めっきにより、前記各バイア、及び前記各配線領域を形成する配線形成工程と、
配線上必要とされる層を設け多層構造とする工程と、
多層構造の最上絶縁層に、めっきにより、配線領域及び前記複数の接続電極を形成する配線形成工程と、
前記金属材料をエッチングにより除去するエッチング工程とを含んでいることを特徴とする半導体装置用基板の製造方法。
【請求項６】
請求項２に記載の半導体装置用基板の製造方法において、
シート状の金属材料上に、前記各ランド電極の形成位置とは異なる位置に選択的に液状樹脂を塗布及び硬化させて絶縁層を形成する第１の絶縁層形成工程と、
前記金属材料上でかつ前記絶縁層に囲まれた部分に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記絶縁層の上
部に液状樹脂を塗布及び硬化させて絶縁層を形成する第２の絶縁層形成工程と、
めっきにより、前記各バイア、及び前記各配線領域を形成する配線形成工程と、
配線上必要とされる層を設け多層構造とする工程と、
多層構造の最上絶縁層に、めっきにより、配線領域及び前記複数の接続電極を形成する配線形成工程と、を含んでいることを特徴とする半導体装置用基板の製造方法。
【請求項７】
請求項４に記載の半導体装置の製造方法において、
シート状の金属材料上に、前記各ランド電極の形成位置とは異なる位置に選択的に液状樹脂を塗布及び硬化させて絶縁層を形成する第１の絶縁層形成工程と、
前記金属材料上でかつ前記絶縁層に囲まれた部分に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記絶縁層の上部に液状樹脂を塗布及び硬化させて絶縁層を形成する第２の絶縁層形成工程と、
めっきにより、前記各バイア、及び前記各配線領域を形成する配線形成工程と、
配線上必要とされる層を設け多層構造とする工程と、
多層構造の最上絶縁層に、めっきにより、配線領域及び前記複数の接続電極を形成する配線形成工程と、
前記各接続電極に半導体チップを接続するチップ接続工程と、
少なくとも前記半導体チップとその前記各接続電極への接続部とを樹脂封止する樹脂封止工程と、
前記金属材料をエッチングにより除去する工程とを含んでいることを特徴とする半導体装置の製造方法。
【請求項８】
請求項１又は請求項３に記載の半導体装置用基板の製造方法において、
シート状の金属材料上でかつ前記各ランド電極の形成位置に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記金属材料の上部に液状樹脂を塗布及び硬化させて絶縁層を形成する絶縁層形成工程と、
めっきにより、前記各バイア、及び前記各配線領域を形成する配線形成工程と、
配線上必要とされる層を設け多層構造とする工程と、
多層構造の最上絶縁層に、めっきにより、配線領域及び前記複数の接続電極を形成する配線形成工程と、
前記金属材料をエッチングにより除去するエッチング工程とを含んでいることを特徴とする半導体装置用基板の製造方法。
【請求項９】
請求項２に記載の半導体装置用基板の製造方法において、
シート状の金属材料上でかつ前記各ランド電極の形成位置に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記金属材料の上部に液状樹脂を塗布及び硬化させて絶縁層を形成する絶縁層形成工程と、
めっきにより、前記各バイア、及び前記各配線領域を形成する配線形成工程と、
配線上必要とされる層を設け多層構造とする工程と、
多層構造の最上絶縁層に、めっきにより、配線領域及び前記複数の接続電極を形成する配線形成工程とを含んでいることを特徴とする半導体装置用基板の製造方法。
【請求項１０】
請求項４に記載の半導体装置の製造方法において、
シート状の金属材料上でかつ前記各ランド電極の形成位置に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記金属材料の上部に液状樹脂を塗布及び硬化させて絶縁層を形成する絶縁層形成工程と、
めっきにより、前記各バイア、及び前記各配線領域を形成する配線形成工程と、
配線上必要とされる層を設け多層構造とする工程と、
多層構造の最上絶縁層に、めっきにより、配線領域及び前記複数の接続電極を形成する配線形成工程と、
前記各接続電極に半導体チップを接続するチップ接続工程と、
少なくとも前記半導体チップとその前記各接続電極への接続部とを樹脂封止する樹脂封止工程と、
前記金属材料をエッチングにより除去する工程とを含んでいることを特徴とする半導体装置の製造方法。
【発明の詳細な説明】
【技術分野】
【０００１】
本発明は、半導体チップの搭載されるＢＧＡ(Ball Grid Array) 型の半導体装置用基板並びに半導体装置及びそれらの製造方法に係わり、特に、高密度で薄型かつランド電極の傷つき難い半導体装置用基板並びに半導体装置及びそれらの製造方法に関する。
【背景技術】
【０００２】
最近、ノートブック型パソコン、ハンディビデオ機器及び携帯電話などの携帯可能な電子機器が広く販売されている。このため、これら電子機器内に半導体装置を実装する際の半導体装置用基板に対して小形化、高機能化の要求が高まりつつある。
【０００３】
この種の半導体装置用基板には、ＬＳＩ等の半導体チップを搭載可能なＢＧＡ型のものがあり、具体的には、例えば、特許文献１に開示されたもの等が公知となっている。なお、半導体装置用基板に半導体チップが搭載されて樹脂封止されることにより、外部要素のマザーボード等に実装可能な半導体装置が製造される。
【０００４】
図８は係る半導体装置用基板を用いた半導体装置の構成を示す断面図である。この半導体装置としては、プリント配線板用の銅張積層板をベース基板３１とし、このベース基板３１にドリルを用いた機械的加工によって、略マトリクス状に複数の孔３２が形成される。
【０００５】
次いで、フォトリソグラフィ法により、ベース基板３１の両面の銅層のうち、上面の銅層が配線用パターン３３となり、他面の銅層が電極端子（以下、ランド電極という）３４となるようにパターニングされる。
【０００６】
配線用パターン３３として、高密度で複雑のため、単層では形成不可能なパターンを設ける場合、配線パターン３３を多層配置して配線の高密度化を図る必要がある。配線パターン３３の多層にあたっては、下層の配線パターン３３を含む表面に絶縁層３５が形成された後、同様に導電層（銅層）が形成され、この導電層がパターニングされて新たな配線パターン３３とされる。
【０００７】
この際、上下の配線パターン３３間で導通をとるため、絶縁層３５にスルーホール３６が形成され、スルーホール３６に形成される導電層を介して両配線パターン３３を導通させる。このとき、絶縁層３５は、所望部分にスルーホール３６を形成可能とするため、フォトリソグラフィ法によりパターニング可能な材質が望ましく、例えば感光性樹脂が適切なものとなっている。
【０００８】
また、各層の配線パターン３３の形成後、最上層の配線パターン３３の表面にＡｕめっきが施され、半導体チップ３７との接続（ワイヤ・ボンディング）適性が向上されている。
【０００９】
以下に公知文献を示す。
【特許文献１】特開平８−３７３４５号公報
【発明の開示】
【発明が解決しようとする課題】
【００１０】
しかしながら以上のような半導体装置用基板では、配線パターン３３とランド電極３４
とを導通させるために、ベース基板３１にドリルによる穴あけ加工が施されている。但し一般に、ドリル加工は微細な穴あけには不向きなため、この種の半導体装置用基板としては、通常の集積度の製品に適用される場合には何の問題もないが、より一層の高密度な集積化を必要とする用途には不向きとなっている。
【００１１】
また、ベース基板３１は、感光性樹脂等が塗布されてなる絶縁層３５の形成工程にて、支持基板として機能している。すなわち、ベース基板３１にはある程度の剛性（厚さ）が要求されるため、前述同様に、通常の製品としては何の問題もないが、より一層の薄型化を必要とする用途には不向きとなっている。
【００１２】
また、ベース基板３１の下面側の銅層がパターニングされ、ランド電極３４が形成されるため、ベース基板３１の下面に凹凸がある。この凹凸に起因し、真空吸着等による固定がやや難しくなるため、絶縁層３５の形成、配線パターン３３のパターニング、スルーホール３６の形成、さらに最上層の配線パターン３３の表面の金めっき等の工程の自動化が多少難しくなる問題がある。また、このランド電極３４は、銅層の厚さだけ突出しているため、製造工程中や半導体チップ３７の搭載工程中に、傷つき等の不良を発生する可能性がある。
【００１３】
本発明は上記実情を考慮してなされたもので、高密度で薄型であり、かつ製造工程中などで確実に固定でき、さらに、ランド電極が傷つく等の不良の発生し難く、高い信頼性を実現し得る半導体装置用基板、半導体装置及びそれらの製造方法を提供することを目的とする。
【課題を解決するための手段】
【００１４】
請求項１に対応する発明は、液状樹脂が硬化されてなる絶縁層と、
表面が前記絶縁層の表面とほぼ同一平面に位置され、かつ側面が前記絶縁層に被覆されるように前記絶縁層の一方の面内に形成され、外部要素に接続可能に配置された複数のランド電極と、前記絶縁層の他方の面に形成され、複数のバイアにより前記各ランド電極と個別に接続された複数の配線領域と、前期複数の配線領域と接続する、配線上必要とされる層を設けた多層構造と、前記多層構造の最上層の配線領域と個別に接続し、半導体チップに接続可能に配置された複数の接続電極とを備えた半導体装置用基板である。
【００１５】
また、請求項２に対応する発明は、請求項１に対応する半導体装置用基板において、前記絶縁層及び前記各ランド電極からなる面としては、シート状の金属材料にて被覆されている半導体装置用基板である。
【００１６】
さらに、請求項３に対応する発明は、請求項１に対応する半導体装置用基板において、前記各ランド電極としては、少なくとも表面がＮｉ、はんだ、Ａｕ、Ｐｄ、Ｎｉ−Ａｕ合金、あるいはＮｉ−Ｐｄ合金のうちのいずれか１種の材料から形成された半導体装置用基板である。
【００１７】
また、請求項４に対応する発明は、請求項１に対応する半導体装置用基板を用いた半導体装置において、前記各接続電極に電気的に接続された半導体チップを備え、少なくとも前記半導体チップとその前記各接続電極への接続部とが樹脂封止されてなる半導体装置である。
【００１８】
さらに、請求項５に対応する発明は、請求項１又は請求項３に対応する半導体装置用基板の製造方法において、請求項１又は請求項３に記載の半導体装置用基板の製造方法において、シート状の金属材料上に、前記各ランド電極の形成位置とは異なる位置に選択的に液状樹脂が硬化されてなる絶縁層を形成する第１の絶縁層形成工程と、前記金属材料上で
かつ前記絶縁層に囲まれた部分に選択的に前記各ランド電極の表面となる複数のエッチングストッパ層を形成するストッパ層形成工程と、めっきにより、前記各エッチングストッパ層上に前記各ランド電極を形成するランド形成工程と、前記各ランド電極を一部露出させるように、前記各ランド電極の上部及び前記絶縁層の上部に液状樹脂を塗布及び硬化させて絶縁層を形成する第２の絶縁層形成工程と、めっきにより、前記各バイア、及び前記各配線領域を形成する配線形成工程と、配線上必要とされる層を設け多層構造とする工程と、多層構造の最上絶縁層に、めっきにより、配線領域及び前記複数の接続電極を形成する配線形成工程と、前記金属材料をエッチングにより除去するエッチング工程とを含んでいる半導体装置用基板の製造方法である。
【００１９】
また、請求項６に対応する発明は、請求項２に対応する半導体装置用基板の製造方法において、シート状の金属材料上に、前記各ランド電極の形成位置とは異なる位置に選択的に液状樹脂を塗布及び硬化させて絶縁層を形成する第１の絶縁層形成工程と、
前記金属材料上でかつ前記絶縁層に囲まれた部分に選択的に前記各ランド電極の表面となる複数のエッチングストッパ層を形成するストッパ層形成工程と、
めっきにより、前記各エッチングストッパ層上に前記各ランド電極を形成するランド形成工程と、前記各ランド電極を一部露出させるように、前記各ランド電極の上部及び前記絶縁層の上部に液状樹脂を塗布及び硬化させて絶縁層を形成する第２の絶縁層形成工程と、めっきにより、前記各バイア、及び前記各配線領域を形成する配線形成工程と、配線上必要とされる層を設け多層構造とする工程と、多層構造の最上絶縁層に、めっきにより、配線領域及び前記複数の接続電極を形成する配線形成工程と、を含んでいる半導体装置用基板の製造方法である。
【００２０】
さらに、請求項７に対応する発明は、請求項４に対応する半導体装置の製造方法において、シート状の金属材料上に、前記各ランド電極の形成位置とは異なる位置に選択的に液状樹脂を塗布及び硬化させて絶縁層を形成する第１の絶縁層形成工程と、前記金属材料上でかつ前記絶縁層に囲まれた部分に選択的に前記各ランド電極の表面となる複数のエッチングストッパ層を形成するストッパ層形成工程と、めっきにより、前記各エッチングストッパ層上に前記各ランド電極を形成するランド形成工程と、前記各ランド電極を一部露出させるように、前記各ランド電極の上部及び前記絶縁層の上部に液状樹脂を塗布及び硬化させて絶縁層を形成する第２の絶縁層形成工程と、めっきにより、前記各バイア、及び前記各配線領域を形成する配線形成工程と、配線上必要とされる層を設け多層構造とする工程と、多層構造の最上絶縁層に、めっきにより、配線領域及び前記複数の接続電極を形成する配線形成工程と、前記各接続電極に半導体チップを接続するチップ接続工程と、
少なくとも前記半導体チップとその前記各接続電極への接続部とを樹脂封止する樹脂封止工程と、前記金属材料をエッチングにより除去する工程とを含んでいる半導体装置の製造方法である。
【００２１】
また、請求項８に対応する発明は、請求項１又は請求項３に対応する半導体装置用基板の製造方法において、シート状の金属材料上でかつ前記各ランド電極の形成位置に選択的に前記各ランド電極の表面となる複数のエッチングストッパ層を形成するストッパ層形成工程と、めっきにより、前記各エッチングストッパ層上に前記各ランド電極を形成するランド形成工程と、前記各ランド電極を一部露出させるように、前記各ランド電極の上部及び前記金属材料の上部に液状樹脂を塗布及び硬化させて絶縁層を形成する絶縁層形成工程と、めっきにより、前記各バイア、及び前記各配線領域を形成する配線形成工程と、配線上必要とされる層を設け多層構造とする工程と、多層構造の最上絶縁層に、めっきにより、配線領域及び前記複数の接続電極を形成する配線形成工程と、前記金属材料をエッチングにより除去するエッチング工程とを含んでいる半導体装置用基板の製造方法である。
【００２２】
さらに、請求項９に対応する発明は、請求項２に対応する半導体装置用基板の製造方法
において、シート状の金属材料上でかつ前記各ランド電極の形成位置に選択的に前記各ランド電極の表面となる複数のエッチングストッパ層を形成するストッパ層形成工程と、めっきにより、前記各エッチングストッパ層上に前記各ランド電極を形成するランド形成工程と、前記各ランド電極を一部露出させるように、前記各ランド電極の上部及び前記金属材料の上部に液状樹脂を塗布及び硬化させて絶縁層を形成する絶縁層形成工程と、めっきにより、前記各バイア、及び前記各配線領域を形成する配線形成工程と、配線上必要とされる層を設け多層構造とする工程と、多層構造の最上絶縁層に、めっきにより、配線領域及び前記複数の接続電極を形成する配線形成工程とを含んでいる半導体装置用基板の製造方法である。
【００２３】
また、請求項１０に対応する発明は、請求項４に対応する半導体装置の製造方法において、シート状の金属材料上でかつ前記各ランド電極の形成位置に選択的に前記各ランド電極の表面となる複数のエッチングストッパ層を形成するストッパ層形成工程と、めっきにより、前記各エッチングストッパ層上に前記各ランド電極を形成するランド形成工程と、前記各ランド電極を一部露出させるように、前記各ランド電極の上部及び前記金属材料の上部に液状樹脂を塗布及び硬化させて絶縁層を形成する絶縁層形成工程と、めっきにより、前記各バイア、及び前記各配線領域を形成する配線形成工程と、配線上必要とされる層を設け多層構造とする工程と、多層構造の最上絶縁層に、めっきにより、配線領域及び前記複数の接続電極を形成する配線形成工程と、前記各接続電極に半導体チップを接続するチップ接続工程と、少なくとも前記半導体チップとその前記各接続電極への接続部とを樹脂封止する樹脂封止工程と、前記金属材料をエッチングにより除去する工程とを含んでいる半導体装置の製造方法である。
（用語）次に、以上のような本発明について適用される材料について補足説明する。
【００２４】
絶縁層は、スクリーン印刷又はカーテンコート等により塗布された液状樹脂が硬化して形成される。液状樹脂としては、エポキシ樹脂、ポリイミド樹脂、アクリル樹脂等が適用可能である。また、液状樹脂としては、バイアホール等を容易にかつ高精度で加工する観点から、感光性樹脂を用いることが好ましい。しかしながら非感光性樹脂を用いても、エキシマレーザ等を使用した微細加工により所望の形状に形成可能となっている。
【００２５】
また、半導体装置用基板は、１つの半導体チップが搭載可能な構造あるいは２つ以上の半導体チップが搭載可能な構造のいずれでもよい。また、半導体装置用基板は、プリント回路部を配線上必要とされる層数とし、多層構造とした。
【００２６】
ランド電極は、少なくとも表面がＡｕ、Ｐｔ、Ｎｉ、Ｐｄ、はんだ、Ｃｕペースト等の如き、前述した材料から形成され、これら材料を単独で用いても、合金として用いても、多層構造としてもよい。すなわち表面層（エッチングストッパ層ともいう）には、例えばＮｉ層又はＮｉ−Ａｕ合金層等が用いられる。また、それらの下地として、例えばＮｉ層又はＮｉ−Ｐｄ合金層を設けてもよい。
【００２７】
エッチングストッパ層は、シート状の金属材料をエッチング除去するときにストッパとなるもので、例えば金属材料が銅で、塩化第二鉄を用いる場合には、Ａｕ、Ｐｄ等が使用される。過硫酸アンモニウム、過硫酸カリウム等の過硫酸塩類エッチング液、あるいは銅アンモニウム錯イオンを主成分とするアルカリ性水溶液からなるエッチング液を用いる場合には、はんだ等が使用される。
【００２８】
なお、エッチングストッパ層の材質は、配線材料に対して強い密着力を有し、エッチング液に腐食され難いものが良く、さらに金属材料に容易に形成可能なことが望ましい。具体的には、金属材料及びエッチング液との関係で適宜選択される。
【００２９】
また、エッチングストッパ層の材質は、外部要素のプリント配線板等との接続に用いる材料（例えばはんだ）に対し、ぬれ性の高い材料が望ましい。エッチングストッパ層の形成方法には、めっき、蒸着、スパッタリング等があり、適宜選択可能となっている。
【００３０】
金は、多種のエッチング液に対してストッパー効果が高く、後にそのまま端子の表面保護となり、好ましい。また、はんだは、めっきによって簡易に形成することが可能であり、安価であり、好ましい。この場合、金属材料が銅合金であれば、銅アンモニウム錯イオンを主成分とするアルカリエッチング液を用いてエッチングすると、銅合金はエッチングされ、はんだ層はストッパ層となる。
【００３１】
シート状の金属材料としては、例えば、銅、銅合金、又は４２合金（４２重量％  Ｎｉ、残部  Ｆｅ）に代表される鉄−Ｎｉ合金等が使用可能となっており、特に、銅合金は、優れた熱伝導度と低い電気抵抗とを有する点で好ましい。
【００３２】
シート状の金属材料の厚さは、支持基板として機能する程度に厚く、かつエッチングによる除去の容易な程度に厚すぎない厚さが必要とされ、例えば０．１５ｍｍ〜０．３５ｍｍ程度の範囲内にあることが好ましい。
【００３３】
バイアの形成工程にて、めっきにより、バイアホール内を充填することは、バイアホール内での気泡の形成を阻止する観点から好ましい。具体的には、金属材料に通電する電解めっきが可能であり、簡易な工程でバイアホール内を充填可能となっている。
【００３４】
バイア上に、配線領域及び接続電極からなる導体回路を形成する工程では、常法のサブトラクティブ法、セミアディティブ法又はフルアディティブ法等の電解Ｃｕめっきが適用可能であるが、バイアが形成済のため、導体回路が容易に形成可能となっている。
【００３５】
サブトラクティブ法としては、例えば無電解めっき又はスパッタリング等が使用可能であり、具体的には例えば、０．２μｍ厚の薄い銅層の形成後、全面に１０μｍ厚の電解銅めっきが施される。また、レジスト（例、ＰＭＥＲ；商品名：東京応化工業（株）製）が塗布され、乾燥された後、露光、現像、エッチング、レジスト剥離の各工程が実行される。また、レジストとしては、ネガ型の感光性レジストが望ましく、例えば、商品名ＰＭＥＲで呼ばれるレジストが使用可能である。また、塗布方法としては、浸漬、スクリーン印刷又はスピンコート等が適宜使用可能となっている。
【００３６】
セミアディティブ法としては、例えば、無電解めっき又はスパッタリング等が使用可能であり、具体的には例えば、０．２μｍ厚の薄い銅層の形成後、レジスト（例、ＰＭＥＲ）が塗布され、乾燥された後、露光、現像され、配線領域及び接続電極となるパターン部に１０μｍ厚の電解銅めっきが施される。また、レジスト剥離後、薄い銅層がエッチング除去される。
【００３７】
フルアディティブ法としては、例えば、触媒付与、レジスト形成後、無電解めっきにより、配線領域及び接続電極が形成される。半導体チップの半導体装置用基板との接続法としては、ワイヤボンディング又はバンプ等がある。また、少なくとも半導体チップ及び半導体チップと半導体装置用基板との接続部を樹脂封止した後に、金属材料をエッチングする。
（作用）従って、請求項１に対応する発明は以上のような手段を講じたことにより、絶縁層が液状樹脂から形成されるため、ドリルによる穴あけ工程を省略できることから高密度なパターンと薄型の形状を実現でき、各ランド電極の表面が絶縁層の表面とほぼ同一平面に位置するようにしたので、製造工程中などで確実に固定でき、さらに、ランド電極が傷つく等の不良の発生し難く、高い信頼性を実現させることができる。
【００３８】
また、請求項２に対応する発明は、各ランド電極をシート状の金属材料にて被覆したので、半導体チップを搭載してなる半導体装置の完成直前まで電極表面が保護されて傷等の不良を生じ難く、もって、より一層信頼性を向上させることができる。
【００３９】
さらに、請求項３に対応する発明は、各ランド電極の表面がエッチングストッパ層として機能する材料に形成されるので、請求項１に対応する作用を容易かつ確実に奏することができる。
【００４０】
また、請求項４に対応する発明は、請求項１に対応する半導体装置用基板に半導体チップが接続され、かつ半導体チップとその接続部とが樹脂封止されているので、請求項１に対応する作用により、高密度化並びに薄型化を期待でき、もって、高機能化を期待することができる。
【００４１】
さらに、請求項５に対応する発明は、シート状の金属材料上に、選択的に絶縁層を形成し、しかる後、各ランド電極の表面となるエッチングストッパ層を形成し、以下、順次、ランド電極を形成し、再度絶縁層を形成し、各バイア及び各配線領域を形成し、さらに多層構造、各バイア及び各配線領域及び各接続電極を形成し、金属材料をエッチングにより除去するので、請求項１又は請求項３に対応する作用と同様の作用を奏する半導体装置用基板を容易かつ確実に製造することができ、製造工程の安定性を向上させることができる。
【００４２】
また、請求項６に対応する発明は、シート状の金属材料上に、選択的に絶縁層を形成し、しかる後、各ランド電極の表面となるエッチングストッパ層を形成し、以下、順次、ランド電極を形成し、再度絶縁層を形成し、各バイア及び各配線領域を形成し、さらに多層構造、各バイア及び各配線領域及び各接続電極を形成するので、請求項２に対応する作用と同様の作用を奏する半導体装置用基板を容易かつ確実に製造することができ、製造工程の安定性を向上させることができる。
【００４３】
さらに、請求項７に対応する発明は、シート状の金属材料上に、選択的に絶縁層を形成し、しかる後、各ランド電極の表面となるエッチングストッパ層を形成し、以下、順次、ランド電極を形成し、再度絶縁層を形成し、各バイア及び各配線領域を形成し、さらに多層構造、各バイア及び各配線領域及び各接続電極を形成し、各接続電極に半導体チップを接続し、半導体チップ等を樹脂封止し、金属材料をエッチングにより除去するので、請求項４に対応する作用と同様の作用を奏する半導体装置を容易かつ確実に製造することができ、製造工程の安定性を向上させることができる。
【００４４】
また、請求項８に対応する発明は、シート状の金属材料上に、選択的にエッチングストッパ層及び各ランド電極を形成し、しかる後、順次、絶縁層を形成し、各バイア及び各配線領域を形成し、さらに多層構造、各バイア及び各配線領域及び各接続電極を形成し、金属材料をエッチングにより除去するので、請求項１又は請求項３に対応する作用と同様の作用を奏する半導体装置用基板を容易かつ確実に製造することができ、製造工程の安定性を向上でき、さらに、選択的にエッチングストッパ層を形成する際に、高解像度なレジストを用いることにより、より一層高密度で微細なパターンを形成することができる。
【００４５】
さらに、請求項９に対応する発明は、シート状の金属材料上に、選択的にエッチングストッパ層及び各ランド電極を形成し、しかる後、順次、絶縁層を形成し、各バイア及び各配線領域を形成し、さらに多層構造、各バイア及び各配線領域及び各接続電極を形成するので、請求項２に対応する作用と同様の作用を奏する半導体装置用基板を容易かつ確実に製造することができ、製造工程の安定性を向上でき、さらに、選択的にエッチングストッ
パ層を形成する際に、高解像度なレジストを用いることにより、より一層高密度で微細なパターンを形成することができる。
【００４６】
また、請求項１０に対応する発明は、シート状の金属材料上に、選択的にエッチングストッパ層及び各ランド電極を形成し、しかる後、順次、絶縁層を形成し、各バイア及び各配線領域を形成し、さらに多層構造、各バイア及び各配線領域及び各接続電極を形成し、各接続電極に半導体チップを接続し、半導体チップ等を樹脂封止し、金属材料をエッチングにより除去するので、請求項４に対応する作用と同様の作用を奏する半導体装置を容易かつ確実に製造することができ、製造工程の安定性を向上でき、さらに、選択的にエッチングストッパ層を形成する際に、高解像度なレジストを用いることにより、より一層高密度で微細なパターンを形成することができる。
【発明の効果】
【００４７】
以上説明したように請求項１の発明によれば、絶縁層が液状樹脂から形成されるため、ドリルによる穴あけ工程を省略できることから高密度なパターンと薄型の形状を実現でき、各ランド電極の表面が絶縁層の表面とほぼ同一平面に位置するようにしたので、製造工程中などで確実に固定でき、さらに、ランド電極が傷つく等の不良の発生し難く、高い信頼性を実現させることができる半導体装置用基板を提供できる。
【００４８】
また、請求項２の発明によれば、各ランド電極をシート状の金属材料にて被覆したので、半導体チップを搭載してなる半導体装置の完成直前まで電極表面が保護されて傷等の不良を生じ難く、もって、より一層信頼性を向上させることができる半導体装置用基板を提供できる。
【００４９】
さらに、請求項３の発明によれば、各ランド電極の表面がエッチングストッパ層として機能する材料に形成されるので、請求項１に対応する作用を容易かつ確実に奏することができる半導体装置用基板を提供できる。
【００５０】
また、請求項４の発明によれば、請求項１に対応する半導体装置用基板に半導体チップが接続され、かつ半導体チップとその接続部とが樹脂封止されているので、請求項１に対応する作用により、高密度化並びに薄型化を期待でき、もって、高機能化を期待することができる半導体装置用基板の製造方法を提供できる。
【００５１】
また、請求項５の発明によれば、シート状の金属材料上に、選択的に絶縁層を形成し、しかる後、各ランド電極の表面となるエッチングストッパ層を形成し、以下、順次、ランド電極を形成し、再度絶縁層を形成し、各バイア及び各配線領域を形成し、さらに多層構造、各バイア及び各配線領域及び各接続電極を形成し、金属材料をエッチングにより除去するので、請求項１又は請求項３に対応する作用と同様の作用を奏する半導体装置用基板を容易かつ確実に製造することができ、製造工程の安定性を向上させることができる半導体装置用基板の製造方法を提供できる。
【００５２】
また、請求項６の発明によれば、シート状の金属材料上に、選択的に絶縁層を形成し、しかる後、各ランド電極の表面となるエッチングストッパ層を形成し、以下、順次、ランド電極を形成し、再度絶縁層を形成し、各バイア及び各配線領域を形成し、さらに多層構造、各バイア及び各配線領域及び各接続電極を形成するので、請求項２に対応する作用と同様の作用を奏する半導体装置用基板を容易かつ確実に製造することができ、製造工程の安定性を向上させることができる半導体装置用基板の製造方法を提供できる。
【００５３】
さらに、請求項７の発明によれば、シート状の金属材料上に、選択的に絶縁層を形成し、しかる後、各ランド電極の表面となるエッチングストッパ層を形成し、以下、順次、ラ
ンド電極を形成し、再度絶縁層を形成し、各バイア及び各配線領域を形成し、さらに多層構造、各バイア及び各配線領域及び各接続電極を形成し、各接続電極に半導体チップを接続し、半導体チップ等を樹脂封止し、金属材料をエッチングにより除去するので、請求項４に対応する作用と同様の作用を奏する半導体装置を容易かつ確実に製造することができ、製造工程の安定性を向上させることができる半導体装置の製造方法を提供できる。
【００５４】
また、請求項８の発明によれば、シート状の金属材料上に、選択的にエッチングストッパ層及び各ランド電極を形成し、しかる後、順次、絶縁層を形成し、各バイア及び各配線領域を形成し、さらに多層構造、各バイア及び各配線領域及び各接続電極を形成し、金属材料をエッチングにより除去するので、請求項１又は請求項３に対応する作用と同様の作用を奏する半導体装置用基板を容易かつ確実に製造することができ、製造工程の安定性を向上でき、さらに、選択的にエッチングストッパ層を形成する際に、高解像度なレジストを用いることにより、より一層高密度で微細なパターンを形成することができる半導体装置用基板の製造方法を提供できる。
【００５５】
さらに、請求項９の発明によれば、シート状の金属材料上に、選択的にエッチングストッパ層及び各ランド電極を形成し、しかる後、順次、絶縁層を形成し、各バイア及び各配線領域を形成し、さらに多層構造、各バイア及び各配線領域及び各接続電極を形成するので、請求項２に対応する作用と同様の作用を奏する半導体装置用基板を容易かつ確実に製造することができ、製造工程の安定性を向上でき、さらに、選択的にエッチングストッパ層を形成する際に、高解像度なレジストを用いることにより、より一層高密度で微細なパターンを形成することができる半導体装置用基板の製造方法を提供できる。
【００５６】
また、請求項１０の発明によれば、シート状の金属材料上に、選択的にエッチングストッパ層及び各ランド電極を形成し、しかる後、順次、絶縁層を形成し、各バイア及び各配線領域を形成し、さらに多層構造、各バイア及び各配線領域及び各接続電極を形成し、各接続電極に半導体チップを接続し、半導体チップ等を樹脂封止し、金属材料をエッチングにより除去するので、請求項４に対応する作用と同様の作用を奏する半導体装置を容易かつ確実に製造することができ、製造工程の安定性を向上でき、さらに、選択的にエッチングストッパ層を形成する際に、高解像度なレジストを用いることにより、より一層高密度で微細なパターンを形成することができる半導体装置の製造方法を提供できる。
【発明を実施するための最良の形態】
【００５７】
以下、本発明の実施の形態について図面を参照して説明する。
本発明の半導体装置用基板は、液状樹脂が硬化されてなる絶縁層と、表面が前記絶縁層の表面とほぼ同一平面に位置され、かつ側面が前記絶縁層に被覆されるように前記絶縁層の一方の面内に形成され、外部要素に接続可能に配置された複数のランド電極と、前記絶縁層の他方の面側に形成され、複数のバイアにより前記各ランドと個別に接続された複数の配線領域と、前記複数の配線領域と接続する、配線上必要とされる層を設けた多層構造と、前記多層構造の最上層の配線領域と個別に接続し、半導体チップに接続可能に配置された複数の接続電極とを備えている。ここで多層構造については、従来より実施されていることであり、以下の説明では省略する。
（第１の実施の形態）図１は本発明の第１の実施の形態に係る半導体装置用基板の構成を示す断面図である。多層構造は図示していない。この半導体装置用基板は、液状樹脂が硬化されてなる絶縁層１と、絶縁層１の一方の面に形成され、半導体チップに接続可能に配置された複数の接続電極２と、絶縁層１の一方の面に形成され、各接続電極２に個別に接続された複数の配線領域３と、表面が絶縁層１の表面とほぼ同一平面に位置され、かつ側面が絶縁層１に被覆されるように絶縁層１の他方の面内に形成され、外部要素に接続可能に配置された複数のランド電極４と、各ランド電極４と各配線領域２とを個別に接続する複数のバイア５とを備えている。
【００５８】
また、各配線領域３及び絶縁層１からなる面は、接続電極２上を除き、保護層６にて覆われている。ここで、絶縁層１は、液状の絶縁樹脂の塗布、乾燥により形成される。絶縁樹脂としては、エポキシ樹脂系、アクリル樹脂系の絶縁樹脂等が適用可能となっている。
【００５９】
各接続電極２は、半導体チップに良好に接続するためのめっき層２ａが表面に形成されている。めっき層２ａは、導電層（銅層）上の下地がＮｉ層であり、Ｎｉ層上にＡｕ層が形成されてなる。
【００６０】
各ランド電極４は、エッチングストッパ層としてのめっき層４ａが表面に形成されている。めっき層４ａは、ここでは前述しためっき層２ａに同様の層構成とされている。なお、各めっき層２ａ，４ａは、他の層構成としてもよい。
【００６１】
次に、このような半導体装置用基板の製造方法について説明する。始めに、シート状の０．２ｍｍ厚の銅合金１０が洗浄される。乾燥後、この銅合金１０の裏面には、全域に耐酸性テープとしてのドライフィルム（図示せず）が貼着される。しかる後、この銅合金１０の表面には、スクリーン印刷により、絶縁層１となる感光性絶縁樹脂（ＤＰＲ−１０５；商品名：（株）アサヒ化学研究所製）が印刷される。
【００６２】
この感光性絶縁樹脂は、ランド電極４の形成位置に対応するパターンが露光され、現像されることにより、ランド電極４の形成位置の絶縁層が穴径０．６ｍｍで除去され、もって、図２（ａ）に示すように、２０μｍ厚の絶縁層１ａが選択的に形成される。
【００６３】
続いて、銅合金１０を電極として電解金めっき工程が実行され、絶縁層１ａに囲まれた銅合金１０部分に、０．５μｍ厚のＡｕ層が形成される。Ａｕ層は、最終工程の銅合金１０エッチング除去時のストッパー層となるものであるため、ピンホールの無いように、また十分にエッチング耐性を有するように、厚さ０．１μｍから５μｍ程度、特に０．３μｍから１μｍ程度に形成されることが好ましい。
【００６４】
次に、後工程の銅めっきとの良好な付着性を付与させるための電解ニッケルめっき工程が施され、Ａｕ層上に２μｍ厚のニッケル層が形成され、もって、図２（ｂ）に示すように、Ａｕ層及びＮｉ層からなるめっき層４ａが形成される。
また、このような銅合金１０は、硫酸銅めっき液に浸漬され、電解銅めっき工程が施されることにより、図２（ｃ）に示すように、１０μｍ厚の銅層１１が形成される。
【００６５】
再び、スクリーン印刷により、絶縁層１となる感光性絶縁樹脂が印刷される。この絶縁樹脂は、各ランド電極表面のめっき層４ａを一部露出させるパターンに対応して露光され、現像されることにより、ランド電極４の形成位置における中央部の絶縁層が穴径０．０８ｍｍで除去されてバイアホール１２が形成され、もって、図３（ａ）に示すように、２０μｍ厚の絶縁層１ａとあわせて４０μｍ厚の絶縁層１が形成される。
【００６６】
次に、銅合金１０を電極として電解銅めっき工程が施され、２０μｍ厚の銅めっき層がバイアホール１２内に形成され、もって、バイアホール１２内が銅層で充填されてバイア５が形成される。しかる後、バイアホール１２上面及び絶縁層１表面がバフ研磨されて平滑化される。
【００６７】
続いて、全面に無電解銅めっきが厚さ０．５μｍで施され、電解めっきが厚さ１０μｍで施されることにより、全面に１０．５μｍ厚の銅層が形成される。さらに、感光性の液状レジスト（ＰＭＥＲ；商品名：東京応化工業（株）製）が浸漬により、両面に１０μｍ厚で塗布される。この液状レジストは、接続電極２及び配線領域３を形成するパターンに
対応して露光され、現像されてパタ−ニングされる。
【００６８】
しかる後、銅層が選択的にエッチングされて除去され、また裏面のレジストがドライフィルムごと剥離され、もって、図３（ｂ）に示すように、接続電極２及び配線領域３が形成された構造となる。
【００６９】
配線領域３上に、保護層６として、絶縁樹脂と同材質の樹脂がスクリーン印刷され、半導体チップとの接続電極２を露出させるパターンに対応し露光され、現像されて、接続電極２上の樹脂が除去される。
【００７０】
また、接続電極２上に、無電解めっきにより、ニッケルめっきが厚さ２μｍ、金めっきが厚さ０．３μｍで施される。すなわち、図３（ｃ）に示すように、接続電極２上に、Ｎｉ層及びＡｕ層からなるめっき層２ａが形成される。なお、この図３（ｃ）に示す構造は、出荷可能な半導体装置用基板となっている。
【００７１】
続いて、保護層６、配線領域３及び接続電極２からなる回路形成面に保護用のドライフィルムが貼着され（図示せず）、しかる後、銅合金１０がエッチングにより除去される。このとき、めっき層４ａのＡｕ層がエッチングストッパ層となり、銅合金１０のみが除去される。そして、ドライフィルムが剥離され、図３（ｄ）に示すように、半導体装置用基板が完成される。
【００７２】
上述したように第１の実施の形態によれば、絶縁層１が液状樹脂から形成されるため、ドリルによる穴あけ工程を省略できることから高密度なパターンと薄型の形状を実現でき、各ランド電極４の表面が絶縁層１の表面とほぼ同一平面に位置するようにしたので、製造工程中などで確実に固定でき、さらに、ランド電極４が傷つく等の不良の発生し難く、高い信頼性を実現させることができる。
【００７３】
また、シート状の銅合金１０上にビルドアップし、その後銅合金１０を除去するため、薄型化された場合でも容易に、高い信頼性で製造することができる。また、図３（ｃ）に示す構造で出荷する場合、各ランド電極４をシート状の銅合金１０にて被覆したので、半導体チップを搭載してなる半導体装置の完成直前までランド電極４表面が保護されて傷等の不良を生じ難く、もって、より一層信頼性を向上させることができる。
【００７４】
さらに、各ランド電極４の表面がエッチングストッパ層として機能する材料に形成されるので、上述した効果を容易かつ確実に奏することができる。また、製造工程としては、シート状の銅合金１０上に、選択的に絶縁層１ａを形成し、しかる後、各ランド電極４の表面となるめっき層４ａを形成し、以下、順次、ランド電極４を形成し、再度絶縁層１を形成し、各バイア５、各配線領域３及び各接続電極２を形成し、銅合金１０をエッチングにより除去するので、上述した効果を奏する半導体装置用基板を容易かつ確実に製造することができ、製造工程の安定性を向上させることができる。
（第２の実施の形態）次に、本発明の第２の実施の形態に係る半導体装置用基板について説明する。
【００７５】
図４はこの半導体装置用基板の構成を示す断面図であり、図１と同一部分については同一符号を付してその詳しい説明は省略し、ここでは異なる部分についてのみ述べる。
【００７６】
すなわち、本実施の形態に係る半導体装置用基板は、第１の実施形態の製造方法を変形させたものであり、各ランド電極４におけるめっき層４ａ（図４中では、はんだ層４ｂ）を形成した後に絶縁層１を形成する製造方法であって、完成品の構造としては図１に示した構造とほぼ同一構造となっている。
【００７７】
構造として異なる点は、めっき層４ａのＡｕ層及びＮｉ層に代えて、はんだ層４ｂが形成されている点である。次に、このような半導体装置用基板の製造方法について説明する。
【００７８】
始めに、シート状の０．２ｍｍ厚の銅合金１０が洗浄される。乾燥後、この銅合金１０の裏面には、図示しないドライフィルムが貼着される。しかる後、この銅合金１０の表面には、浸漬により、感光性の液状レジスト（ＰＭＥＲ；商品名：東京応化工業（株）製）が２５μｍ厚で塗布される。なお、液状レジストの塗布厚は、後に形成するランド電極４の厚さよりも厚いことが必要であり、例えば２５〜５０μｍ程度が好ましい。
【００７９】
この液状レジストは、ランド電極４の形成位置のパターンに対応して露光され、現像されることにより、ランド電極４の形成位置の部分が穴径０．６ｍｍで除去され、もって、図５（ａ）に示すように、２０μｍ厚のレジスト層１３が選択的に形成される。
【００８０】
続いて、銅合金１０を電極として電解はんだめっきが施され、図５（ｂ）に示すように、レジスト層１３に囲まれた銅合金１０部分に、３μｍ厚のはんだ層４ｂが形成される。はんだ層４ｂは、最終工程の銅合金１０エッチング除去時のストッパー層となるものであるため、ピンホールの無いように、また十分にエッチング耐性を有するように、厚さ３μｍから５μｍ程度に形成されることが好ましい。
【００８１】
なお、このはんだ層４ｂ上に電解銅めっきを施し、１５μｍ厚程度の銅層を形成し、ランド電極４を補強してもよい。次に、図５（ｃ）に示すように、レジスト１３が剥離される。
【００８２】
続いて前述同様に、スクリーン印刷により、絶縁層１となる感光性絶縁樹脂（ＤＰＲ−１０５；商品名：（株）アサヒ化学研究所製）が印刷される。この絶縁樹脂は、各ランド電極４を一部露出させるパターンに対応して露光され、現像されることにより、ランド電極４の形成位置における中央部の絶縁層が穴径０．０８ｍｍで除去されてバイアホール１２が形成され、図５（ｄ）に示すように、４０μｍ厚の絶縁層１が形成される。
【００８３】
銅合金１０を電極として電解銅めっきが施され、２０μｍ厚の銅めっき層がバイアホール１２内に形成され、もって、バイアホール内が銅層で充填されてバイア５が形成される。しかる後、バイアホール１２上面及び絶縁層１表面がバフ研磨されて平滑化される。
【００８４】
続いて、全面に無電解めっきが厚さ０．５μｍで施され、電解めっきを厚さ１０μｍで施されることにより、全面に１０．５μｍ厚の銅層が形成される。さらに、感光性の液状レジスト（ＰＭＥＲ）が浸漬により、両面に厚さ１０μｍで塗布される。この液状レジストは、接続電極２及び配線領域３を形成するパターンに対応して露光され、現像されてパターニングされる。
【００８５】
しかる後、塩化第二鉄を用いたエッチングにより、銅層が選択的に除去され、また、裏面のレジストがドライフィルムごと剥離され、もって、図５（ｅ）に示すように、接続電極２及び配線領域３が形成された構造となる。
【００８６】
配線領域３上に、保護層６として、絶縁樹脂と同材質の樹脂がスクリーン印刷され、半導体チップとの接続電極２を露出させるパターンに対応し露光され、現像されて、接続電極２上の樹脂が除去される。
【００８７】
また、接続電極２上に、無電解めっきにより、ニッケルめっきが厚さ２μｍ、金めっき
が厚さ０．３μｍで施され、図５（ｆ）に示すように、Ｎｉ層及びＡｕ層からなるめっき層２ａが形成される。なお、この図５（ｆ）に示す構造は、出荷可能な半導体装置用基板となっている。
【００８８】
続いて、保護層６、配線領域３及び接続電極２からなる回路形成面に保護用のドライフィルムが貼着され（図示略）、しかる後、銅合金１０がエッチングにより除去される。このとき、はんだ層４ｂがエッチングストッパ層となり、銅合金のみが除去される。そして、ドライフィルムが剥離され、図５（ｇ）に示すように、半導体装置用基板が完成される。
【００８９】
上述したように第２の実施の形態によれば、第１の実施形態の効果に加え、製造工程としては、シート状の銅合金１０上に、選択的にはんだ層４ｂ及び各ランド電極４を形成し、しかる後、順次、絶縁層１を形成し、各バイア５、各配線領域３及び各接続電極２を形成し、銅合金１０をエッチングにより除去するので、第１の実施形態の効果を奏する半導体装置用基板を容易かつ確実に製造することができ、製造工程の安定性を向上でき、さらに、選択的にはんだ層４ｂを形成する際に、高解像度なレジストを用いることにより、より一層高密度で微細なパターンを形成することができる。
（第３の実施の形態）次に、本発明の第３の実施の形態に係る半導体装置について説明する。
【００９０】
図６はこの半導体装置の構成を示す断面図であり、図１と同一部分には同一符号を付してその詳しい説明は省略し、ここでは異なる部分についてのみ述べる。すなわち、本実施の形態に係る半導体装置は、第１又は第２の実施形態の変形形態であり、図１に示す装置に対し、図６に示すように、各接続電極２に電気的に接続された半導体チップ２１を備え、少なくとも半導体チップ２１とその各接続電極２への接続部とが絶縁樹脂２２により封止されて形成されている。
【００９１】
なお、第１の実施の形態における図３（ｃ）と、第２の実施の形態における図５（ｆ）とは互いに同一内容の工程のため、ここでは図３（ｃ）の工程のみを例に挙げ、その後工程を続けるように本実施の形態を説明する。
【００９２】
次に、このような半導体装置の製造方法について説明する。図３（ｃ）に示す工程の後、基板中央の半導体チップ搭載部に半導体チップ２１が搭載され、図７（ａ）に示すように、半導体チップ２１と接続電極２とがボンディングワイヤ２３を介して接続される。
【００９３】
続いて、この半導体チップの搭載面は、図７（ｂ）に示すように、エポキシ樹脂等の絶縁樹脂２２で封止される。さらに、図７（ｃ）に示すように、銅合金１０がエッチングにより除去される。このとき、ランド電極４のめっき層４ａにおけるＡｕ層がエッチングストッパーとなるため、ランド電極４内部やバイア５等は除去されず、銅合金１０のみが除去される。
【００９４】
上述したように第３の実施の形態によれば、第１の実施形態に係る半導体装置用基板に半導体チップ２１が接続され、かつ半導体チップ２１とその接続部とが樹脂封止されているので、第１の実施形態の作用効果により、高密度化並びに薄型化を期待でき、もって、高機能化を期待することができる。
【００９５】
また、製造工程としては始めから述べると、シート状の銅合金１０上に、選択的に絶縁層１ａを形成し、しかる後、各ランド電極４の表面となるめっき層４ａを形成し、以下、順次、ランド電極４を形成し、再度絶縁層１を形成し、各バイア５、各配線領域３及び各接続電極２を形成し、各接続電極２に半導体チップ２１を接続し、半導体チップ２１等を
樹脂封止し、銅合金１０をエッチングにより除去するので、上述した作用効果を奏する半導体装置を容易かつ確実に製造することができ、製造工程の安定性を向上させることができる。
【００９６】
なお、本実施の形態では詳述を避けたが、図５（ｆ）の後工程を続けて半導体装置を製造する場合、製造工程としては始めから述べると、シート状の銅合金１０上に、選択的にはんだ層４ｂ及び各ランド電極４を形成し、しかる後、順次、絶縁層１を形成し、各バイア５、各配線領域３及び各接続電極２を形成し、各接続電極２に半導体チップ２１を接続し、半導体チップ２１等を樹脂封止し、銅合金１０をエッチングにより除去するので、本実施形態の作用効果を奏する半導体装置を容易かつ確実に製造することができ、製造工程の安定性を向上でき、さらに、選択的にはんだ層４ｂを形成する際に、高解像度なレジストを用いることにより、より一層高密度で微細なパターンを形成することができる。
（他の実施の形態）なお、上記第３の実施の形態では、図３（ｃ）又は図５（ｆ）に示す工程の後に半導体チップ２１を搭載して最後に銅合金１０を除去することにより半導体装置を製造する場合について説明したが、これに限らず、図３（ｄ）又は図５（ｇ）に示す銅合金１０の除去工程の後、半導体チップ２１と接続電極２とがボンディングワイヤ２３を介して接続される工程と、半導体チップ２１の搭載面が絶縁樹脂２２で封止される工程とを付加することにより、図６に示す構造の半導体装置を製造しても、本発明を同様に実施して同様の効果を得ることができる。その他、本発明はその要旨を逸脱しない範囲で種々変形して実施できる。
【図面の簡単な説明】
【００９７】
【図１】本発明の第１の実施の形態に係る半導体装置用基板の構成を示す断面図
【図２】同実施の形態における製造方法を説明するための工程断面図
【図３】同実施の形態における製造方法を説明するための工程断面図
【図４】本発明の第２の実施の形態に係る半導体装置用基板の構成を示す断面図
【図５】同実施の形態における製造方法を説明するための工程断面図
【図６】本発明の第３の実施の形態に係る半導体装置の構成を示す断面図
【図７】同実施の形態における製造方法を説明するための工程断面図
【図８】従来の半導体装置用基板を用いた半導体装置の構成を示す断面図
【符号の説明】
【００９８】
１，１ａ…絶縁層
２…接続電極
２ａ，４ａ…めっき層
３…配線領域
４…ランド電極
４ｂ…はんだ層
５…バイア
６…保護層
１０…銅合金
１１…銅層
１２…バイアホール
１３…レジスト層
２１…半導体チップ
２２…絶縁樹脂
２３…ボンディングワイヤ
【図１】
2004214704.tif 000003
【図２】
2004214704.tif 000004
【図３】
2004214704.tif 000005
【図４】
2004214704.tif 000006
【図５】
2004214704.tif 000007
【図６】
2004214704.tif 000008
【図７】
2004214704.tif 000009
【図８】
2004214704.tif 000010
【手続補正書】
【提出日】平成16年4月23日(2004.4.23)
【手続補正１】
【補正対象書類名】特許請求の範囲
【補正対象項目名】全文
【補正方法】変更
【補正の内容】
【特許請求の範囲】
【請求項１】
絶縁層と、
表面が前記絶縁層の表面とほぼ同一平面に位置され、かつ側面が前記絶縁層に被覆されるように前記絶縁層の一方の面内に形成され、外部要素に接続可能に配置された複数のランド電極と、
前記絶縁層の他方の面に形成され、複数のバイアにより前記各ランド電極と個別に接続された複数の配線領域と、
前期複数の配線領域と接続する、配線上必要とされる層を設けた多層構造と、
前記多層構造の最上層の配線領域と個別に接続し、半導体チップに接続可能に配置された複数の接続電極とを備えたことを特徴とする半導体装置用基板。
【請求項２】
請求項１に記載の半導体装置用基板において、
前記絶縁層及び前記各ランド電極からなる面は、シート状の金属材料にて被覆されていることを特徴とする半導体装置用基板。
【請求項３】
請求項１に記載の半導体装置用基板において、
前記各ランド電極は、少なくとも表面がＮｉ、はんだ、Ａｕ、Ｐｄ、Ｎｉ−Ａｕ合金、あるいはＮｉ−Ｐｄ合金のうちのいずれか１種の材料から形成されたことを特徴とする半導体装置用基板。
【請求項４】
請求項１に記載の半導体装置用基板を用いた半導体装置において、
前記各接続電極に電気的に接続された半導体チップを備え、
少なくとも前記半導体チップとその前記各接続電極への接続部とが樹脂封止されてなることを特徴とする半導体装置。
【請求項５】
請求項１又は請求項３に記載の半導体装置用基板の製造方法において、
シート状の金属材料上に、前記各ランド電極の形成位置とは異なる位置に選択的に絶縁層を形成する第１の絶縁層形成工程と、
前記金属材料上でかつ前記絶縁層に囲まれた部分に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記絶縁層の上
部に絶縁層を形成する第２の絶縁層形成工程と、
めっきにより、前記各バイア、及び前記各配線領域を形成する配線形成工程と、
配線上必要とされる層を設け多層構造とする工程と、
多層構造の最上絶縁層に、めっきにより、配線領域及び前記複数の接続電極を形成する配線形成工程と、
前記金属材料をエッチングにより除去するエッチング工程とを含んでいることを特徴とする半導体装置用基板の製造方法。
【請求項６】
請求項２に記載の半導体装置用基板の製造方法において、
シート状の金属材料上に、前記各ランド電極の形成位置とは異なる位置に選択的に絶縁層を形成する第１の絶縁層形成工程と、
前記金属材料上でかつ前記絶縁層に囲まれた部分に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記絶縁層の上部に絶縁層を形成する第２の絶縁層形成工程と、
めっきにより、前記各バイア、及び前記各配線領域を形成する配線形成工程と、
配線上必要とされる層を設け多層構造とする工程と、
多層構造の最上絶縁層に、めっきにより、配線領域及び前記複数の接続電極を形成する配線形成工程と、を含んでいることを特徴とする半導体装置用基板の製造方法。
【請求項７】
請求項４に記載の半導体装置の製造方法において、
シート状の金属材料上に、前記各ランド電極の形成位置とは異なる位置に選択的に絶縁層を形成する第１の絶縁層形成工程と、
前記金属材料上でかつ前記絶縁層に囲まれた部分に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記絶縁層の上部に絶縁層を形成する第２の絶縁層形成工程と、
めっきにより、前記各バイア、及び前記各配線領域を形成する配線形成工程と、
配線上必要とされる層を設け多層構造とする工程と、
多層構造の最上絶縁層に、めっきにより、配線領域及び前記複数の接続電極を形成する配線形成工程と、
前記各接続電極に半導体チップを接続するチップ接続工程と、
少なくとも前記半導体チップとその前記各接続電極への接続部とを樹脂封止する樹脂封止工程と、
前記金属材料をエッチングにより除去する工程とを含んでいることを特徴とする半導体装置の製造方法。
【請求項８】
請求項１又は請求項３に記載の半導体装置用基板の製造方法において、
シート状の金属材料上でかつ前記各ランド電極の形成位置に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記金属材料の上部に絶縁層を形成する絶縁層形成工程と、
めっきにより、前記各バイア、及び前記各配線領域を形成する配線形成工程と、
配線上必要とされる層を設け多層構造とする工程と、
多層構造の最上絶縁層に、めっきにより、配線領域及び前記複数の接続電極を形成する配
線形成工程と、
前記金属材料をエッチングにより除去するエッチング工程とを含んでいることを特徴とする半導体装置用基板の製造方法。
【請求項９】
請求項２に記載の半導体装置用基板の製造方法において、
シート状の金属材料上でかつ前記各ランド電極の形成位置に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記金属材料の上部に絶縁層を形成する絶縁層形成工程と、
めっきにより、前記各バイア、及び前記各配線領域を形成する配線形成工程と、
配線上必要とされる層を設け多層構造とする工程と、
多層構造の最上絶縁層に、めっきにより、配線領域及び前記複数の接続電極を形成する配線形成工程とを含んでいることを特徴とする半導体装置用基板の製造方法。
【請求項１０】
請求項４に記載の半導体装置の製造方法において、
シート状の金属材料上でかつ前記各ランド電極の形成位置に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記金属材料の上部に絶縁層を形成する絶縁層形成工程と、
めっきにより、前記各バイア、及び前記各配線領域を形成する配線形成工程と、
配線上必要とされる層を設け多層構造とする工程と、
多層構造の最上絶縁層に、めっきにより、配線領域及び前記複数の接続電極を形成する配線形成工程と、
前記各接続電極に半導体チップを接続するチップ接続工程と、
少なくとも前記半導体チップとその前記各接続電極への接続部とを樹脂封止する樹脂封止工程と、
前記金属材料をエッチングにより除去する工程とを含んでいることを特徴とする半導体装置の製造方法。
【請求項１１】
絶縁層が感光性樹脂を硬化されてなり、所望の形状への形成は、感光性樹脂へのパターン露光、現像により行うことを特徴とする請求項５、６、８、９に記載の半導体装置用基板の製造方法。
【請求項１２】
絶縁層が感光性樹脂を硬化されてなり、所望の形状への形成は、感光性樹脂へのパターン露光、現像により行うことを特徴とする請求項７、１０に記載の半導体装置の製造方法。
【請求項１３】
絶縁層が非感光性樹脂を硬化されてなり、所望の形状への形成は、レーザーによる微細加工により行うことを特徴とする請求項５、６、８、９に記載の半導体装置用基板の製造方法。
【請求項１４】
絶縁層が非感光性樹脂を硬化されてなり、所望の形状への形成は、レーザーによる微細加工により行うことを特徴とする請求項７、１０に記載の半導体装置の製造方法。
【手続補正２】
【補正対象書類名】明細書
【補正対象項目名】全文
【補正方法】変更
【補正の内容】
【発明の詳細な説明】
【技術分野】
【０００１】
本発明は、半導体チップの搭載されるＢＧＡ(Ball Grid Array) 型の半導体装置用基板並びに半導体装置及びそれらの製造方法に係わり、特に、高密度で薄型かつランド電極の傷つき難い半導体装置用基板並びに半導体装置及びそれらの製造方法に関する。
【背景技術】
【０００２】
最近、ノートブック型パソコン、ハンディビデオ機器及び携帯電話などの携帯可能な電子機器が広く販売されている。このため、これら電子機器内に半導体装置を実装する際の半導体装置用基板に対して小形化、高機能化の要求が高まりつつある。
【０００３】
この種の半導体装置用基板には、ＬＳＩ等の半導体チップを搭載可能なＢＧＡ型のものがあり、具体的には、例えば、特許文献１に開示されたもの等が公知となっている。なお、半導体装置用基板に半導体チップが搭載されて樹脂封止されることにより、外部要素のマザーボード等に実装可能な半導体装置が製造される。
【０００４】
図８は係る半導体装置用基板を用いた半導体装置の構成を示す断面図である。この半導体装置としては、プリント配線板用の銅張積層板をベース基板３１とし、このベース基板３１にドリルを用いた機械的加工によって、略マトリクス状に複数の孔３２が形成される。
【０００５】
次いで、フォトリソグラフィ法により、ベース基板３１の両面の銅層のうち、上面の銅層が配線用パターン３３となり、他面の銅層が電極端子（以下、ランド電極という）３４となるようにパターニングされる。
【０００６】
配線用パターン３３として、高密度で複雑のため、単層では形成不可能なパターンを設ける場合、配線パターン３３を多層配置して配線の高密度化を図る必要がある。配線パターン３３の多層にあたっては、下層の配線パターン３３を含む表面に絶縁層３５が形成された後、同様に導電層（銅層）が形成され、この導電層がパターニングされて新たな配線パターン３３とされる。
【０００７】
この際、上下の配線パターン３３間で導通をとるため、絶縁層３５にスルーホール３６が形成され、スルーホール３６に形成される導電層を介して両配線パターン３３を導通させる。このとき、絶縁層３５は、所望部分にスルーホール３６を形成可能とするため、フォトリソグラフィ法によりパターニング可能な材質が望ましく、例えば感光性樹脂が適切なものとなっている。
【０００８】
また、各層の配線パターン３３の形成後、最上層の配線パターン３３の表面にＡｕめっきが施され、半導体チップ３７との接続（ワイヤ・ボンディング）適性が向上されている。
以下に公知文献を示す。
【０００９】
【特許文献１】特開平８−３７３４５号公報
【発明の開示】
【発明が解決しようとする課題】
【００１０】
しかしながら以上のような半導体装置用基板では、配線パターン３３とランド電極３４とを導通させるために、ベース基板３１にドリルによる穴あけ加工が施されている。但し一般に、ドリル加工は微細な穴あけには不向きなため、この種の半導体装置用基板としては、通常の集積度の製品に適用される場合には何の問題もないが、より一層の高密度な集積化を必要とする用途には不向きとなっている。
【００１１】
また、ベース基板３１は、感光性樹脂等が塗布されてなる絶縁層３５の形成工程にて、支持基板として機能している。すなわち、ベース基板３１にはある程度の剛性（厚さ）が要求されるため、前述同様に、通常の製品としては何の問題もないが、より一層の薄型化を必要とする用途には不向きとなっている。
【００１２】
また、ベース基板３１の下面側の銅層がパターニングされ、ランド電極３４が形成されるため、ベース基板３１の下面に凹凸がある。この凹凸に起因し、真空吸着等による固定がやや難しくなるため、絶縁層３５の形成、配線パターン３３のパターニング、スルーホール３６の形成、さらに最上層の配線パターン３３の表面の金めっき等の工程の自動化が多少難しくなる問題がある。また、このランド電極３４は、銅層の厚さだけ突出しているため、製造工程中や半導体チップ３７の搭載工程中に、傷つき等の不良を発生する可能性がある。
【００１３】
本発明は上記実情を考慮してなされたもので、高密度で薄型であり、かつ製造工程中などで確実に固定でき、さらに、ランド電極が傷つく等の不良の発生し難く、高い信頼性を実現し得る半導体装置用基板、半導体装置及びそれらの製造方法を提供することを目的とする。
【課題を解決するための手段】
【００１４】
請求項１に対応する発明は、絶縁層と、表面が前記絶縁層の表面とほぼ同一平面に位置され、かつ側面が前記絶縁層に被覆されるように前記絶縁層の一方の面内に形成され、外部要素に接続可能に配置された複数のランド電極と、前記絶縁層の他方の面に形成され、複数のバイアにより前記各ランド電極と個別に接続された複数の配線領域と、前期複数の配線領域と接続する、配線上必要とされる層を設けた多層構造と、前記多層構造の最上層の配線領域と個別に接続し、半導体チップに接続可能に配置された複数の接続電極とを備えた半導体装置用基板である。
【００１５】
また、請求項２に対応する発明は、請求項１に対応する半導体装置用基板において、前記絶縁層及び前記各ランド電極からなる面としては、シート状の金属材料にて被覆されている半導体装置用基板である。
【００１６】
さらに、請求項３に対応する発明は、請求項１に対応する半導体装置用基板において、前記各ランド電極としては、少なくとも表面がＮｉ、はんだ、Ａｕ、Ｐｄ、Ｎｉ−Ａｕ合金、あるいはＮｉ−Ｐｄ合金のうちのいずれか１種の材料から形成された半導体装置用基板である。
【００１７】
また、請求項４に対応する発明は、請求項１に対応する半導体装置用基板を用いた半導体装置において、前記各接続電極に電気的に接続された半導体チップを備え、少なくとも前記半導体チップとその前記各接続電極への接続部とが樹脂封止されてなる半導体装置である。
【００１８】
さらに、請求項５に対応する発明は、請求項１又は請求項３に対応する半導体装置用基板の製造方法において、
シート状の金属材料上に、前記各ランド電極の形成位置とは異なる位置に選択的に絶縁層を形成する第１の絶縁層形成工程と、
前記金属材料上でかつ前記絶縁層に囲まれた部分に選択的に前記各ランド電極の表面となる複数のエッチングストッパ層を形成するストッパ層形成工程と、
めっきにより、前記各エッチングストッパ層上に前記各ランド電極を形成するランド形成工程と、
前記各ランド電極を一部露出させるように、前記各ランド電極の上部及び前記絶縁層の上部に絶縁層を形成する第２の絶縁層形成工程と、めっきにより、前記各バイア、及び前記各配線領域を形成する配線形成工程と、配線上必要とされる層を設け多層構造とする工程と、多層構造の最上絶縁層に、めっきにより、配線領域及び前記複数の接続電極を形成する配線形成工程と、前記金属材料をエッチングにより除去するエッチング工程とを含んでいる半導体装置用基板の製造方法である。
【００１９】
また、請求項６に対応する発明は、請求項２に対応する半導体装置用基板の製造方法において、シート状の金属材料上に、前記各ランド電極の形成位置とは異なる位置に選択的に絶縁層を形成する第１の絶縁層形成工程と、前記金属材料上でかつ前記絶縁層に囲まれた部分に選択的に前記各ランド電極の表面となる複数のエッチングストッパ層を形成するストッパ層形成工程と、めっきにより、前記各エッチングストッパ層上に前記各ランド電極を形成するランド形成工程と、前記各ランド電極を一部露出させるように、前記各ランド電極の上部及び前記絶縁層の上部に絶縁層を形成する第２の絶縁層形成工程と、めっきにより、前記各バイア、及び前記各配線領域を形成する配線形成工程と、配線上必要とされる層を設け多層構造とする工程と、多層構造の最上絶縁層に、めっきにより、配線領域及び前記複数の接続電極を形成する配線形成工程と、を含んでいる半導体装置用基板の製造方法である。
【００２０】
さらに、請求項７に対応する発明は、請求項４に対応する半導体装置の製造方法において、シート状の金属材料上に、前記各ランド電極の形成位置とは異なる位置に選択的に絶縁層を形成する第１の絶縁層形成工程と、前記金属材料上でかつ前記絶縁層に囲まれた部分に選択的に前記各ランド電極の表面となる複数のエッチングストッパ層を形成するストッパ層形成工程と、めっきにより、前記各エッチングストッパ層上に前記各ランド電極を形成するランド形成工程と、前記各ランド電極を一部露出させるように、前記各ランド電極の上部及び前記絶縁層の上部に絶縁層を形成する第２の絶縁層形成工程と、めっきにより、前記各バイア、及び前記各配線領域を形成する配線形成工程と、配線上必要とされる層を設け多層構造とする工程と、多層構造の最上絶縁層に、めっきにより、配線領域及び前記複数の接続電極を形成する配線形成工程と、前記各接続電極に半導体チップを接続するチップ接続工程と、少なくとも前記半導体チップとその前記各接続電極への接続部とを樹脂封止する樹脂封止工程と、前記金属材料をエッチングにより除去する工程とを含んでいる半導体装置の製造方法である。
【００２１】
また、請求項８に対応する発明は、請求項１又は請求項３に対応する半導体装置用基板の製造方法において、シート状の金属材料上でかつ前記各ランド電極の形成位置に選択的に前記各ランド電極の表面となる複数のエッチングストッパ層を形成するストッパ層形成工程と、めっきにより、前記各エッチングストッパ層上に前記各ランド電極を形成するランド形成工程と、前記各ランド電極を一部露出させるように、前記各ランド電極の上部及び前記金属材料の上部に絶縁層を形成する絶縁層形成工程と、めっきにより、前記各バイア、及び前記各配線領域を形成する配線形成工程と、配線上必要とされる層を設け多層構造とする工程と、多層構造の最上絶縁層に、めっきにより、配線領域及び前記複数の接続電極を形成する配線形成工程と、前記金属材料をエッチングにより除去するエッチング工程とを含んでいる半導体装置用基板の製造方法である。
【００２２】
さらに、請求項９に対応する発明は、請求項２に対応する半導体装置用基板の製造方法において、シート状の金属材料上でかつ前記各ランド電極の形成位置に選択的に前記各ランド電極の表面となる複数のエッチングストッパ層を形成するストッパ層形成工程と、めっきにより、前記各エッチングストッパ層上に前記各ランド電極を形成するランド形成工程と、前記各ランド電極を一部露出させるように、前記各ランド電極の上部及び前記金属材料の上部に絶縁層を形成する絶縁層形成工程と、めっきにより、前記各バイア、及び前記各配線領域を形成する配線形成工程と、配線上必要とされる層を設け多層構造とする工程と、多層構造の最上絶縁層に、めっきにより、配線領域及び前記複数の接続電極を形成する配線形成工程とを含んでいる半導体装置用基板の製造方法である。
【００２３】
また、請求項１０に対応する発明は、請求項４に対応する半導体装置の製造方法において、シート状の金属材料上でかつ前記各ランド電極の形成位置に選択的に前記各ランド電極の表面となる複数のエッチングストッパ層を形成するストッパ層形成工程と、めっきにより、前記各エッチングストッパ層上に前記各ランド電極を形成するランド形成工程と、前記各ランド電極を一部露出させるように、前記各ランド電極の上部及び前記金属材料の上部に絶縁層を形成する絶縁層形成工程と、めっきにより、前記各バイア、及び前記各配線領域を形成する配線形成工程と、配線上必要とされる層を設け多層構造とする工程と、多層構造の最上絶縁層に、めっきにより、配線領域及び前記複数の接続電極を形成する配線形成工程と、前記各接続電極に半導体チップを接続するチップ接続工程と、少なくとも前記半導体チップとその前記各接続電極への接続部とを樹脂封止する樹脂封止工程と、前記金属材料をエッチングにより除去する工程とを含んでいる半導体装置の製造方法である。
【００２４】
また、請求項１１に対応する発明は、請求項５、６、８、９に対応する半導体装置用基板の製造方法において、絶縁層が感光性樹脂を硬化されてなり、所望の形状への形成は、感光性樹脂へのパターン露光、現像により行う半導体装置用基板の製造方法である。
である。
【００２５】
また、請求項１２に対応する発明は、請求項７、１０に対応する半導体装置の製造方法において、絶縁層が感光性樹脂を硬化されてなり、所望の形状への形成は、感光性樹脂へのパターン露光、現像により行う半導体装置の製造方法である。
【００２６】
また、請求項１３に対応する発明は、請求項５、６、８、９に対応する半導体装置用基板の製造方法において、絶縁層が非感光性樹脂を硬化されてなり、所望の形状への形成は、レーザーによる微細加工により行う半導体装置用基板の製造方法である。
【００２７】
また、請求項１４に対応する発明は、請求項７、１０に対応する半導体装置の製造方法において、絶縁層が非感光性樹脂を硬化されてなり、所望の形状への形成は、レーザーによる微細加工により行う半導体装置の製造方法である。
（用語）次に、以上のような本発明について適用される材料について補足説明する。
【００２８】
絶縁層は、エポキシ樹脂、ポリイミド樹脂、アクリル樹脂等が適用可能である。また、バイアホール等を容易にかつ高精度で加工する観点から、感光性樹脂を用いることが好ましい。しかしながら非感光性樹脂を用いても、エキシマレーザ等を使用した微細加工により所望の形状に形成可能となっている。
【００２９】
また、半導体装置用基板は、１つの半導体チップが搭載可能な構造あるいは２つ以上の半導体チップが搭載可能な構造のいずれでもよい。また、半導体装置用基板は、プリント回路部を配線上必要とされる層数とし、多層構造とした。絶縁層としては、従来のものが使用できる（段落番号０００６〜０００８）。
【００３０】
ランド電極は、少なくとも表面がＡｕ、Ｐｔ、Ｎｉ、Ｐｄ、はんだ、Ｃｕペースト等の如き、前述した材料から形成され、これら材料を単独で用いても、合金として用いても、多層構造としてもよい。すなわち表面層（エッチングストッパ層ともいう）には、例えばＮｉ層又はＮｉ−Ａｕ合金層等が用いられる。また、それらの下地として、例えばＮｉ層又はＮｉ−Ｐｄ合金層を設けてもよい。
【００３１】
エッチングストッパ層は、シート状の金属材料をエッチング除去するときにストッパとなるもので、例えば金属材料が銅で、塩化第二鉄を用いる場合には、Ａｕ、Ｐｄ等が使用される。過硫酸アンモニウム、過硫酸カリウム等の過硫酸塩類エッチング液、あるいは銅アンモニウム錯イオンを主成分とするアルカリ性水溶液からなるエッチング液を用いる場合には、はんだ等が使用される。
【００３２】
なお、エッチングストッパ層の材質は、配線材料に対して強い密着力を有し、エッチング液に腐食され難いものが良く、さらに金属材料に容易に形成可能なことが望ましい。具体的には、金属材料及びエッチング液との関係で適宜選択される。
【００３３】
また、エッチングストッパ層の材質は、外部要素のプリント配線板等との接続に用いる材料（例えばはんだ）に対し、ぬれ性の高い材料が望ましい。エッチングストッパ層の形成方法には、めっき、蒸着、スパッタリング等があり、適宜選択可能となっている。
【００３４】
金は、多種のエッチング液に対してストッパー効果が高く、後にそのまま端子の表面保護となり、好ましい。また、はんだは、めっきによって簡易に形成することが可能であり、安価であり、好ましい。この場合、金属材料が銅合金であれば、銅アンモニウム錯イオンを主成分とするアルカリエッチング液を用いてエッチングすると、銅合金はエッチングされ、はんだ層はストッパ層となる。
【００３５】
シート状の金属材料としては、例えば、銅、銅合金、又は４２合金（４２重量％  Ｎｉ、残部  Ｆｅ）に代表される鉄−Ｎｉ合金等が使用可能となっており、特に、銅合金は、優れた熱伝導度と低い電気抵抗とを有する点で好ましい。
【００３６】
シート状の金属材料の厚さは、支持基板として機能する程度に厚く、かつエッチングによる除去の容易な程度に厚すぎない厚さが必要とされ、例えば０．１５ｍｍ〜０．３５ｍｍ程度の範囲内にあることが好ましい。
【００３７】
バイアの形成工程にて、めっきにより、バイアホール内を充填することは、バイアホール内での気泡の形成を阻止する観点から好ましい。具体的には、金属材料に通電する電解めっきが可能であり、簡易な工程でバイアホール内を充填可能となっている。
【００３８】
バイア上に、配線領域及び接続電極からなる導体回路を形成する工程では、常法のサブトラクティブ法、セミアディティブ法又はフルアディティブ法等の電解Ｃｕめっきが適用可能であるが、バイアが形成済のため、導体回路が容易に形成可能となっている。
【００３９】
サブトラクティブ法としては、例えば無電解めっき又はスパッタリング等が使用可能であり、具体的には例えば、０．２μｍ厚の薄い銅層の形成後、全面に１０μｍ厚の電解銅めっきが施される。また、レジスト（例、ＰＭＥＲ；商品名：東京応化工業（株）製）が塗布され、乾燥された後、露光、現像、エッチング、レジスト剥離の各工程が実行される。また、レジストとしては、ネガ型の感光性レジストが望ましく、例えば、商品名ＰＭＥＲで呼ばれるレジストが使用可能である。また、塗布方法としては、浸漬、スクリーン印刷又はスピンコート等が適宜使用可能となっている。
【００４０】
セミアディティブ法としては、例えば、無電解めっき又はスパッタリング等が使用可能であり、具体的には例えば、０．２μｍ厚の薄い銅層の形成後、レジスト（例、ＰＭＥＲ）が塗布され、乾燥された後、露光、現像され、配線領域及び接続電極となるパターン部に１０μｍ厚の電解銅めっきが施される。また、レジスト剥離後、薄い銅層がエッチング除去される。
【００４１】
フルアディティブ法としては、例えば、触媒付与、レジスト形成後、無電解めっきにより、配線領域及び接続電極が形成される。半導体チップの半導体装置用基板との接続法としては、ワイヤボンディング又はバンプ等がある。また、少なくとも半導体チップ及び半導体チップと半導体装置用基板との接続部を樹脂封止した後に、金属材料をエッチングする。
（作用）従って、請求項１に対応する発明は以上のような手段を講じたことにより、各ランド電極の表面が絶縁層の表面とほぼ同一平面に位置するようにしたので、製造工程中などで確実に固定でき、さらに、ランド電極が傷つく等の不良の発生し難く、高い信頼性を実現させることができる。
【００４２】
また、請求項２に対応する発明は、各ランド電極をシート状の金属材料にて被覆したので、半導体チップを搭載してなる半導体装置の完成直前まで電極表面が保護されて傷等の不良を生じ難く、もって、より一層信頼性を向上させることができる。
【００４３】
さらに、請求項３に対応する発明は、各ランド電極の表面がエッチングストッパ層として機能する材料に形成されるので、請求項１に対応する作用を容易かつ確実に奏することができる。
【００４４】
また、請求項４に対応する発明は、請求項１に対応する半導体装置用基板に半導体チップが接続され、かつ半導体チップとその接続部とが樹脂封止されているので、請求項１に対応する作用により、高密度化並びに薄型化を期待でき、もって、高機能化を期待することができる。
【００４５】
さらに、請求項５に対応する発明は、シート状の金属材料上に、選択的に絶縁層を形成し、しかる後、各ランド電極の表面となるエッチングストッパ層を形成し、以下、順次、ランド電極を形成し、再度絶縁層を形成し、各バイア及び各配線領域を形成し、さらに多層構造、各バイア及び各配線領域及び各接続電極を形成し、金属材料をエッチングにより除去するので、請求項１又は請求項３に対応する作用と同様の作用を奏する半導体装置用基板を容易かつ確実に製造することができ、製造工程の安定性を向上させることができる。
【００４６】
また、請求項６に対応する発明は、シート状の金属材料上に、選択的に絶縁層を形成し、しかる後、各ランド電極の表面となるエッチングストッパ層を形成し、以下、順次、ランド電極を形成し、再度絶縁層を形成し、各バイア及び各配線領域を形成し、さらに多層構造、各バイア及び各配線領域及び各接続電極を形成するので、請求項２に対応する作用と同様の作用を奏する半導体装置用基板を容易かつ確実に製造することができ、製造工程の安定性を向上させることができる。
【００４７】
さらに、請求項７に対応する発明は、シート状の金属材料上に、選択的に絶縁層を形成し、しかる後、各ランド電極の表面となるエッチングストッパ層を形成し、以下、順次、ランド電極を形成し、再度絶縁層を形成し、各バイア及び各配線領域を形成し、さらに多層構造、各バイア及び各配線領域及び各接続電極を形成し、各接続電極に半導体チップを接続し、半導体チップ等を樹脂封止し、金属材料をエッチングにより除去するので、請求
項４に対応する作用と同様の作用を奏する半導体装置を容易かつ確実に製造することができ、製造工程の安定性を向上させることができる。
【００４８】
また、請求項８に対応する発明は、シート状の金属材料上に、選択的にエッチングストッパ層及び各ランド電極を形成し、しかる後、順次、絶縁層を形成し、各バイア及び各配線領域を形成し、さらに多層構造、各バイア及び各配線領域及び各接続電極を形成し、金属材料をエッチングにより除去するので、請求項１又は請求項３に対応する作用と同様の作用を奏する半導体装置用基板を容易かつ確実に製造することができ、製造工程の安定性を向上でき、さらに、選択的にエッチングストッパ層を形成する際に、高解像度なレジストを用いることにより、より一層高密度で微細なパターンを形成することができる。
【００４９】
さらに、請求項９に対応する発明は、シート状の金属材料上に、選択的にエッチングストッパ層及び各ランド電極を形成し、しかる後、順次、絶縁層を形成し、各バイア及び各配線領域を形成し、さらに多層構造、各バイア及び各配線領域及び各接続電極を形成するので、請求項２に対応する作用と同様の作用を奏する半導体装置用基板を容易かつ確実に製造することができ、製造工程の安定性を向上でき、さらに、選択的にエッチングストッパ層を形成する際に、高解像度なレジストを用いることにより、より一層高密度で微細なパターンを形成することができる。
【００５０】
また、請求項１０に対応する発明は、シート状の金属材料上に、選択的にエッチングストッパ層及び各ランド電極を形成し、しかる後、順次、絶縁層を形成し、各バイア及び各配線領域を形成し、さらに多層構造、各バイア及び各配線領域及び各接続電極を形成し、各接続電極に半導体チップを接続し、半導体チップ等を樹脂封止し、金属材料をエッチングにより除去するので、請求項４に対応する作用と同様の作用を奏する半導体装置を容易かつ確実に製造することができ、製造工程の安定性を向上でき、さらに、選択的にエッチングストッパ層を形成する際に、高解像度なレジストを用いることにより、より一層高密度で微細なパターンを形成することができる。
【００５１】
また、請求項１１に対応する発明は、絶縁層が感光性樹脂から形成されるため、バイアホール等を容易にかつ高精度で加工できる。
【００５２】
また、請求項１２に対応する発明は、絶縁層が感光性樹脂から形成されるため、バイアホール等を容易にかつ高精度で加工できる。
【００５３】
また、請求項１３に対応する発明は、絶縁層が非感光性樹脂を硬化されてなり、所望の形状への形成は、レーザーによる微細加工により行うため、高精度で加工できる。
【００５４】
また、請求項１４に対応する発明は、絶縁層が非感光性樹脂を硬化されてなり、所望の形状への形成は、レーザーによる微細加工により行うため、高精度で加工できる。
【発明の効果】
【００５５】
以上説明したように請求項１の発明によれば、各ランド電極の表面が絶縁層の表面とほぼ同一平面に位置するようにしたので、製造工程中などで確実に固定でき、さらに、ランド電極が傷つく等の不良の発生し難く、高い信頼性を実現させることができる半導体装置用基板を提供できる。
【００５６】
また、請求項２の発明によれば、各ランド電極をシート状の金属材料にて被覆したので、半導体チップを搭載してなる半導体装置の完成直前まで電極表面が保護されて傷等の不良を生じ難く、もって、より一層信頼性を向上させることができる半導体装置用基板を提供できる。
【００５７】
さらに、請求項３の発明によれば、各ランド電極の表面がエッチングストッパ層として機能する材料に形成されるので、請求項１に対応する作用を容易かつ確実に奏することができる半導体装置用基板を提供できる。
【００５８】
また、請求項４の発明によれば、請求項１に対応する半導体装置用基板に半導体チップが接続され、かつ半導体チップとその接続部とが樹脂封止されているので、請求項１に対応する作用により、高密度化並びに薄型化を期待でき、もって、高機能化を期待することができる半導体装置用基板の製造方法を提供できる。
【００５９】
また、請求項５の発明によれば、シート状の金属材料上に、選択的に絶縁層を形成し、しかる後、各ランド電極の表面となるエッチングストッパ層を形成し、以下、順次、ランド電極を形成し、再度絶縁層を形成し、各バイア及び各配線領域を形成し、さらに多層構造、各バイア及び各配線領域及び各接続電極を形成し、金属材料をエッチングにより除去するので、請求項１又は請求項３に対応する作用と同様の作用を奏する半導体装置用基板を容易かつ確実に製造することができ、製造工程の安定性を向上させることができる半導体装置用基板の製造方法を提供できる。
【００６０】
また、請求項６の発明によれば、シート状の金属材料上に、選択的に絶縁層を形成し、しかる後、各ランド電極の表面となるエッチングストッパ層を形成し、以下、順次、ランド電極を形成し、再度絶縁層を形成し、各バイア及び各配線領域を形成し、さらに多層構造、各バイア及び各配線領域及び各接続電極を形成するので、請求項２に対応する作用と同様の作用を奏する半導体装置用基板を容易かつ確実に製造することができ、製造工程の安定性を向上させることができる半導体装置用基板の製造方法を提供できる。
【００６１】
さらに、請求項７の発明によれば、シート状の金属材料上に、選択的に絶縁層を形成し、しかる後、各ランド電極の表面となるエッチングストッパ層を形成し、以下、順次、ランド電極を形成し、再度絶縁層を形成し、各バイア及び各配線領域を形成し、さらに多層構造、各バイア及び各配線領域及び各接続電極を形成し、各接続電極に半導体チップを接続し、半導体チップ等を樹脂封止し、金属材料をエッチングにより除去するので、請求項４に対応する作用と同様の作用を奏する半導体装置を容易かつ確実に製造することができ、製造工程の安定性を向上させることができる半導体装置の製造方法を提供できる。
【００６２】
また、請求項８の発明によれば、シート状の金属材料上に、選択的にエッチングストッパ層及び各ランド電極を形成し、しかる後、順次、絶縁層を形成し、各バイア及び各配線領域を形成し、さらに多層構造、各バイア及び各配線領域及び各接続電極を形成し、金属材料をエッチングにより除去するので、請求項１又は請求項３に対応する作用と同様の作用を奏する半導体装置用基板を容易かつ確実に製造することができ、製造工程の安定性を向上でき、さらに、選択的にエッチングストッパ層を形成する際に、高解像度なレジストを用いることにより、より一層高密度で微細なパターンを形成することができる半導体装置用基板の製造方法を提供できる。
【００６３】
さらに、請求項９の発明によれば、シート状の金属材料上に、選択的にエッチングストッパ層及び各ランド電極を形成し、しかる後、順次、絶縁層を形成し、各バイア及び各配線領域を形成し、さらに多層構造、各バイア及び各配線領域及び各接続電極を形成するので、請求項２に対応する作用と同様の作用を奏する半導体装置用基板を容易かつ確実に製造することができ、製造工程の安定性を向上でき、さらに、選択的にエッチングストッパ層を形成する際に、高解像度なレジストを用いることにより、より一層高密度で微細なパターンを形成することができる半導体装置用基板の製造方法を提供できる。
【００６４】
また、請求項１０の発明によれば、シート状の金属材料上に、選択的にエッチングストッパ層及び各ランド電極を形成し、しかる後、順次、絶縁層を形成し、各バイア及び各配線領域を形成し、さらに多層構造、各バイア及び各配線領域及び各接続電極を形成し、各接続電極に半導体チップを接続し、半導体チップ等を樹脂封止し、金属材料をエッチングにより除去するので、請求項４に対応する作用と同様の作用を奏する半導体装置を容易かつ確実に製造することができ、製造工程の安定性を向上でき、さらに、選択的にエッチングストッパ層を形成する際に、高解像度なレジストを用いることにより、より一層高密度で微細なパターンを形成することができる半導体装置の製造方法を提供できる。
【００６５】
さらに、請求項１１の発明によれば、絶縁層が感光性樹脂から形成されるため、バイアホール等を容易にかつ高精度で加工できる半導体装置用基板の製造方法を提供できる。
【００６６】
さらに、請求項１２の発明によれば、絶縁層が感光性樹脂から形成されるため、バイアホール等を容易にかつ高精度で加工できる半導体装置の製造方法を提供できる。
【００６７】
さらに、請求項１３の発明によれば、絶縁層が非感光性樹脂を硬化されてなり、所望の形状への形成は、レーザーによる微細加工により行うため、高精度で加工できる半導体装置用基板の製造方法を提供できる。
【００６８】
さらに、請求項１４の発明によれば、絶縁層が非感光性樹脂を硬化されてなり、所望の形状への形成は、レーザーによる微細加工により行うため、高精度で加工できる半導体装置の製造方法を提供できる。
【発明を実施するための最良の形態】
【００６９】
以下、本発明の実施の形態について図面を参照して説明する。
本発明の半導体装置用基板は、絶縁層と、表面が前記絶縁層の表面とほぼ同一平面に位置され、かつ側面が前記絶縁層に被覆されるように前記絶縁層の一方の面内に形成され、外部要素に接続可能に配置された複数のランド電極と、前記絶縁層の他方の面側に形成され、複数のバイアにより前記各ランドと個別に接続された複数の配線領域と、前記複数の配線領域と接続する、配線上必要とされる層を設けた多層構造と、前記多層構造の最上層の配線領域と個別に接続し、半導体チップに接続可能に配置された複数の接続電極とを備えている。ここで多層構造については、従来より実施されていることであり、以下の説明では省略する。
（第１の実施の形態）図１は本発明の第１の実施の形態に係る半導体装置用基板の構成を示す断面図である。多層構造は図示していない。この半導体装置用基板は、液状樹脂が硬化されてなる絶縁層１と、絶縁層１の一方の面に形成され、半導体チップに接続可能に配置された複数の接続電極２と、絶縁層１の一方の面に形成され、各接続電極２に個別に接続された複数の配線領域３と、表面が絶縁層１の表面とほぼ同一平面に位置され、かつ側面が絶縁層１に被覆されるように絶縁層１の他方の面内に形成され、外部要素に接続可能に配置された複数のランド電極４と、各ランド電極４と各配線領域２とを個別に接続する複数のバイア５とを備えている。
【００７０】
また、各配線領域３及び絶縁層１からなる面は、接続電極２上を除き、保護層６にて覆われている。ここで、絶縁層１は、液状の絶縁樹脂の塗布、乾燥により形成される。絶縁樹脂としては、エポキシ樹脂系、アクリル樹脂系の絶縁樹脂等が適用可能となっている。
【００７１】
各接続電極２は、半導体チップに良好に接続するためのめっき層２ａが表面に形成されている。めっき層２ａは、導電層（銅層）上の下地がＮｉ層であり、Ｎｉ層上にＡｕ層が形成されてなる。
【００７２】
各ランド電極４は、エッチングストッパ層としてのめっき層４ａが表面に形成されている。めっき層４ａは、ここでは前述しためっき層２ａに同様の層構成とされている。なお、各めっき層２ａ，４ａは、他の層構成としてもよい。
【００７３】
次に、このような半導体装置用基板の製造方法について説明する。始めに、シート状の０．２ｍｍ厚の銅合金１０が洗浄される。乾燥後、この銅合金１０の裏面には、全域に耐酸性テープとしてのドライフィルム（図示せず）が貼着される。しかる後、この銅合金１０の表面には、スクリーン印刷により、絶縁層１となる感光性絶縁樹脂（ＤＰＲ−１０５；商品名：（株）アサヒ化学研究所製）が印刷される。
【００７４】
この感光性絶縁樹脂は、ランド電極４の形成位置に対応するパターンが露光され、現像されることにより、ランド電極４の形成位置の絶縁層が穴径０．６ｍｍで除去され、もって、図２（ａ）に示すように、２０μｍ厚の絶縁層１ａが選択的に形成される。
【００７５】
続いて、銅合金１０を電極として電解金めっき工程が実行され、絶縁層１ａに囲まれた銅合金１０部分に、０．５μｍ厚のＡｕ層が形成される。Ａｕ層は、最終工程の銅合金１０エッチング除去時のストッパー層となるものであるため、ピンホールの無いように、また十分にエッチング耐性を有するように、厚さ０．１μｍから５μｍ程度、特に０．３μｍから１μｍ程度に形成されることが好ましい。
【００７６】
次に、後工程の銅めっきとの良好な付着性を付与させるための電解ニッケルめっき工程が施され、Ａｕ層上に２μｍ厚のニッケル層が形成され、もって、図２（ｂ）に示すように、Ａｕ層及びＮｉ層からなるめっき層４ａが形成される。
【００７７】
また、このような銅合金１０は、硫酸銅めっき液に浸漬され、電解銅めっき工程が施されることにより、図２（ｃ）に示すように、１０μｍ厚の銅層１１が形成される。
【００７８】
再び、スクリーン印刷により、絶縁層１となる感光性絶縁樹脂が印刷される。この絶縁樹脂は、各ランド電極表面のめっき層４ａを一部露出させるパターンに対応して露光され、現像されることにより、ランド電極４の形成位置における中央部の絶縁層が穴径０．０８ｍｍで除去されてバイアホール１２が形成され、もって、図３（ａ）に示すように、２０μｍ厚の絶縁層１ａとあわせて４０μｍ厚の絶縁層１が形成される。
【００７９】
次に、銅合金１０を電極として電解銅めっき工程が施され、２０μｍ厚の銅めっき層がバイアホール１２内に形成され、もって、バイアホール１２内が銅層で充填されてバイア５が形成される。しかる後、バイアホール１２上面及び絶縁層１表面がバフ研磨されて平滑化される。
【００８０】
続いて、全面に無電解銅めっきが厚さ０．５μｍで施され、電解めっきが厚さ１０μｍで施されることにより、全面に１０．５μｍ厚の銅層が形成される。さらに、感光性の液状レジスト（ＰＭＥＲ；商品名：東京応化工業（株）製）が浸漬により、両面に１０μｍ厚で塗布される。この液状レジストは、接続電極２及び配線領域３を形成するパターンに対応して露光され、現像されてパタ−ニングされる。
【００８１】
しかる後、銅層が選択的にエッチングされて除去され、また裏面のレジストがドライフィルムごと剥離され、もって、図３（ｂ）に示すように、接続電極２及び配線領域３が形成された構造となる。
【００８２】
配線領域３上に、保護層６として、絶縁樹脂と同材質の樹脂がスクリーン印刷され、半導体チップとの接続電極２を露出させるパターンに対応し露光され、現像されて、接続電
極２上の樹脂が除去される。
【００８３】
また、接続電極２上に、無電解めっきにより、ニッケルめっきが厚さ２μｍ、金めっきが厚さ０．３μｍで施される。すなわち、図３（ｃ）に示すように、接続電極２上に、Ｎｉ層及びＡｕ層からなるめっき層２ａが形成される。なお、この図３（ｃ）に示す構造は、出荷可能な半導体装置用基板となっている。
【００８４】
続いて、保護層６、配線領域３及び接続電極２からなる回路形成面に保護用のドライフィルムが貼着され（図示せず）、しかる後、銅合金１０がエッチングにより除去される。このとき、めっき層４ａのＡｕ層がエッチングストッパ層となり、銅合金１０のみが除去される。そして、ドライフィルムが剥離され、図３（ｄ）に示すように、半導体装置用基板が完成される。
【００８５】
上述したように第１の実施の形態によれば、絶縁層１が液状樹脂から形成されるため、ドリルによる穴あけ工程を省略できることから高密度なパターンと薄型の形状を実現でき、各ランド電極４の表面が絶縁層１の表面とほぼ同一平面に位置するようにしたので、製造工程中などで確実に固定でき、さらに、ランド電極４が傷つく等の不良の発生し難く、高い信頼性を実現させることができる。
【００８６】
また、シート状の銅合金１０上にビルドアップし、その後銅合金１０を除去するため、薄型化された場合でも容易に、高い信頼性で製造することができる。また、図３（ｃ）に示す構造で出荷する場合、各ランド電極４をシート状の銅合金１０にて被覆したので、半導体チップを搭載してなる半導体装置の完成直前までランド電極４表面が保護されて傷等の不良を生じ難く、もって、より一層信頼性を向上させることができる。
【００８７】
さらに、各ランド電極４の表面がエッチングストッパ層として機能する材料に形成されるので、上述した効果を容易かつ確実に奏することができる。また、製造工程としては、シート状の銅合金１０上に、選択的に絶縁層１ａを形成し、しかる後、各ランド電極４の表面となるめっき層４ａを形成し、以下、順次、ランド電極４を形成し、再度絶縁層１を形成し、各バイア５、各配線領域３及び各接続電極２を形成し、銅合金１０をエッチングにより除去するので、上述した効果を奏する半導体装置用基板を容易かつ確実に製造することができ、製造工程の安定性を向上させることができる。
（第２の実施の形態）次に、本発明の第２の実施の形態に係る半導体装置用基板について説明する。
【００８８】
図４はこの半導体装置用基板の構成を示す断面図であり、図１と同一部分については同一符号を付してその詳しい説明は省略し、ここでは異なる部分についてのみ述べる。
【００８９】
すなわち、本実施の形態に係る半導体装置用基板は、第１の実施形態の製造方法を変形させたものであり、各ランド電極４におけるめっき層４ａ（図４中では、はんだ層４ｂ）を形成した後に絶縁層１を形成する製造方法であって、完成品の構造としては図１に示した構造とほぼ同一構造となっている。
【００９０】
構造として異なる点は、めっき層４ａのＡｕ層及びＮｉ層に代えて、はんだ層４ｂが形成されている点である。次に、このような半導体装置用基板の製造方法について説明する。
【００９１】
始めに、シート状の０．２ｍｍ厚の銅合金１０が洗浄される。乾燥後、この銅合金１０の裏面には、図示しないドライフィルムが貼着される。しかる後、この銅合金１０の表面には、浸漬により、感光性の液状レジスト（ＰＭＥＲ；商品名：東京応化工業（株）製）
が２５μｍ厚で塗布される。なお、液状レジストの塗布厚は、後に形成するランド電極４の厚さよりも厚いことが必要であり、例えば２５〜５０μｍ程度が好ましい。
【００９２】
この液状レジストは、ランド電極４の形成位置のパターンに対応して露光され、現像されることにより、ランド電極４の形成位置の部分が穴径０．６ｍｍで除去され、もって、図５（ａ）に示すように、２０μｍ厚のレジスト層１３が選択的に形成される。
【００９３】
続いて、銅合金１０を電極として電解はんだめっきが施され、図５（ｂ）に示すように、レジスト層１３に囲まれた銅合金１０部分に、３μｍ厚のはんだ層４ｂが形成される。はんだ層４ｂは、最終工程の銅合金１０エッチング除去時のストッパー層となるものであるため、ピンホールの無いように、また十分にエッチング耐性を有するように、厚さ３μｍから５μｍ程度に形成されることが好ましい。
【００９４】
なお、このはんだ層４ｂ上に電解銅めっきを施し、１５μｍ厚程度の銅層を形成し、ランド電極４を補強してもよい。次に、図５（ｃ）に示すように、レジスト１３が剥離される。
【００９５】
続いて前述同様に、スクリーン印刷により、絶縁層１となる感光性絶縁樹脂（ＤＰＲ−１０５；商品名：（株）アサヒ化学研究所製）が印刷される。この絶縁樹脂は、各ランド電極４を一部露出させるパターンに対応して露光され、現像されることにより、ランド電極４の形成位置における中央部の絶縁層が穴径０．０８ｍｍで除去されてバイアホール１２が形成され、図５（ｄ）に示すように、４０μｍ厚の絶縁層１が形成される。
【００９６】
銅合金１０を電極として電解銅めっきが施され、２０μｍ厚の銅めっき層がバイアホール１２内に形成され、もって、バイアホール内が銅層で充填されてバイア５が形成される。しかる後、バイアホール１２上面及び絶縁層１表面がバフ研磨されて平滑化される。
【００９７】
続いて、全面に無電解めっきが厚さ０．５μｍで施され、電解めっきを厚さ１０μｍで施されることにより、全面に１０．５μｍ厚の銅層が形成される。さらに、感光性の液状レジスト（ＰＭＥＲ）が浸漬により、両面に厚さ１０μｍで塗布される。この液状レジストは、接続電極２及び配線領域３を形成するパターンに対応して露光され、現像されてパターニングされる。
【００９８】
しかる後、塩化第二鉄を用いたエッチングにより、銅層が選択的に除去され、また、裏面のレジストがドライフィルムごと剥離され、もって、図５（ｅ）に示すように、接続電極２及び配線領域３が形成された構造となる。
【００９９】
配線領域３上に、保護層６として、絶縁樹脂と同材質の樹脂がスクリーン印刷され、半導体チップとの接続電極２を露出させるパターンに対応し露光され、現像されて、接続電極２上の樹脂が除去される。
【０１００】
また、接続電極２上に、無電解めっきにより、ニッケルめっきが厚さ２μｍ、金めっきが厚さ０．３μｍで施され、図５（ｆ）に示すように、Ｎｉ層及びＡｕ層からなるめっき層２ａが形成される。なお、この図５（ｆ）に示す構造は、出荷可能な半導体装置用基板となっている。
【０１０１】
続いて、保護層６、配線領域３及び接続電極２からなる回路形成面に保護用のドライフィルムが貼着され（図示略）、しかる後、銅合金１０がエッチングにより除去される。このとき、はんだ層４ｂがエッチングストッパ層となり、銅合金のみが除去される。そして、ドライフィルムが剥離され、図５（ｇ）に示すように、半導体装置用基板が完成される
。
【０１０２】
上述したように第２の実施の形態によれば、第１の実施形態の効果に加え、製造工程としては、シート状の銅合金１０上に、選択的にはんだ層４ｂ及び各ランド電極４を形成し、しかる後、順次、絶縁層１を形成し、各バイア５、各配線領域３及び各接続電極２を形成し、銅合金１０をエッチングにより除去するので、第１の実施形態の効果を奏する半導体装置用基板を容易かつ確実に製造することができ、製造工程の安定性を向上でき、さらに、選択的にはんだ層４ｂを形成する際に、高解像度なレジストを用いることにより、より一層高密度で微細なパターンを形成することができる。
（第３の実施の形態）次に、本発明の第３の実施の形態に係る半導体装置について説明する。
【０１０３】
図６はこの半導体装置の構成を示す断面図であり、図１と同一部分には同一符号を付してその詳しい説明は省略し、ここでは異なる部分についてのみ述べる。すなわち、本実施の形態に係る半導体装置は、第１又は第２の実施形態の変形形態であり、図１に示す装置に対し、図６に示すように、各接続電極２に電気的に接続された半導体チップ２１を備え、少なくとも半導体チップ２１とその各接続電極２への接続部とが絶縁樹脂２２により封止されて形成されている。
【０１０４】
なお、第１の実施の形態における図３（ｃ）と、第２の実施の形態における図５（ｆ）とは互いに同一内容の工程のため、ここでは図３（ｃ）の工程のみを例に挙げ、その後工程を続けるように本実施の形態を説明する。
【０１０５】
次に、このような半導体装置の製造方法について説明する。図３（ｃ）に示す工程の後、基板中央の半導体チップ搭載部に半導体チップ２１が搭載され、図７（ａ）に示すように、半導体チップ２１と接続電極２とがボンディングワイヤ２３を介して接続される。
【０１０６】
続いて、この半導体チップの搭載面は、図７（ｂ）に示すように、エポキシ樹脂等の絶縁樹脂２２で封止される。さらに、図７（ｃ）に示すように、銅合金１０がエッチングにより除去される。このとき、ランド電極４のめっき層４ａにおけるＡｕ層がエッチングストッパーとなるため、ランド電極４内部やバイア５等は除去されず、銅合金１０のみが除去される。
【０１０７】
上述したように第３の実施の形態によれば、第１の実施形態に係る半導体装置用基板に半導体チップ２１が接続され、かつ半導体チップ２１とその接続部とが樹脂封止されているので、第１の実施形態の作用効果により、高密度化並びに薄型化を期待でき、もって、高機能化を期待することができる。
【０１０８】
また、製造工程としては始めから述べると、シート状の銅合金１０上に、選択的に絶縁層１ａを形成し、しかる後、各ランド電極４の表面となるめっき層４ａを形成し、以下、順次、ランド電極４を形成し、再度絶縁層１を形成し、各バイア５、各配線領域３及び各接続電極２を形成し、各接続電極２に半導体チップ２１を接続し、半導体チップ２１等を樹脂封止し、銅合金１０をエッチングにより除去するので、上述した作用効果を奏する半導体装置を容易かつ確実に製造することができ、製造工程の安定性を向上させることができる。
【０１０９】
なお、本実施の形態では詳述を避けたが、図５（ｆ）の後工程を続けて半導体装置を製造する場合、製造工程としては始めから述べると、シート状の銅合金１０上に、選択的にはんだ層４ｂ及び各ランド電極４を形成し、しかる後、順次、絶縁層１を形成し、各バイア５、各配線領域３及び各接続電極２を形成し、各接続電極２に半導体チップ２１を接続
し、半導体チップ２１等を樹脂封止し、銅合金１０をエッチングにより除去するので、本実施形態の作用効果を奏する半導体装置を容易かつ確実に製造することができ、製造工程の安定性を向上でき、さらに、選択的にはんだ層４ｂを形成する際に、高解像度なレジストを用いることにより、より一層高密度で微細なパターンを形成することができる。
（他の実施の形態）なお、上記第３の実施の形態では、図３（ｃ）又は図５（ｆ）に示す工程の後に半導体チップ２１を搭載して最後に銅合金１０を除去することにより半導体装置を製造する場合について説明したが、これに限らず、図３（ｄ）又は図５（ｇ）に示す銅合金１０の除去工程の後、半導体チップ２１と接続電極２とがボンディングワイヤ２３を介して接続される工程と、半導体チップ２１の搭載面が絶縁樹脂２２で封止される工程とを付加することにより、図６に示す構造の半導体装置を製造しても、本発明を同様に実施して同様の効果を得ることができる。その他、本発明はその要旨を逸脱しない範囲で種々変形して実施できる。
【図面の簡単な説明】
【０１１０】
【図１】本発明の第１の実施の形態に係る半導体装置用基板の構成を示す断面図
【図２】同実施の形態における製造方法を説明するための工程断面図
【図３】同実施の形態における製造方法を説明するための工程断面図
【図４】本発明の第２の実施の形態に係る半導体装置用基板の構成を示す断面図
【図５】同実施の形態における製造方法を説明するための工程断面図
【図６】本発明の第３の実施の形態に係る半導体装置の構成を示す断面図
【図７】同実施の形態における製造方法を説明するための工程断面図
【図８】従来の半導体装置用基板を用いた半導体装置の構成を示す断面図
【符号の説明】
【０１１１】
１，１ａ…絶縁層
２…接続電極
２ａ，４ａ…めっき層
３…配線領域
４…ランド電極
４ｂ…はんだ層
５…バイア
６…保護層
１０…銅合金
１１…銅層
１２…バイアホール
１３…レジスト層
２１…半導体チップ
２２…絶縁樹脂
２３…ボンディングワイヤ